(57)【要約】      （修正有）【課題】クロマトグラフィー分離用の新規な材料、調製方法、および、このクロマトグラフィー材料を含む分離装置を提供する。【解決手段】秩序領域を含み、クロマトグラフィー的に向上した孔形状を有する多孔質ハイブリッド無機／有機材料である。【選択図】なし【特許請求の範囲】
【請求項１】
秩序領域を含み、クロマトグラフィー的に向上した孔形状を有する、多孔質ハイブリッド無機／有機材料。
【請求項２】
以下の式Ｉ、ＩＩ、またはＩＩＩを有する秩序領域を含む、多孔質ハイブリッド無機／有機材料：
（Ａ）ｘ（Ｂ）ｙ（Ｃ）ｚ（式Ｉ）
（式中、繰り返し単位Ａ、Ｂ、およびＣの順序は、ランダム、ブロック、またはランダムとブロックとの組み合わせであってよく；
Ａは、有機結合を介して１つ以上の繰り返し単位ＡまたはＢに共有結合している、有機繰り返し単位であり；
Ｂは、無機シロキサン結合を介して１つ以上の繰り返し単位ＢまたはＣに結合しており、有機結合を介して１つ以上の繰り返し単位ＡまたはＢにさらに結合することができる、オルガノシロキサン繰り返し単位であり；
Ｃは、無機結合を介して１つ以上の繰り返し単位ＢまたはＣに結合している、無機繰り返し単位であり；および
ｘ、ｙは正の数であり、およびｚは負でない数であり、ｚ＝０である場合、０．００２≦ｘ／ｙ≦２１０であり、およびｚ≠０である場合、０．０００３≦ｙ／ｚ≦５００および０．００２≦ｘ／（ｙ＋ｚ）≦２１０である）；
（Ａ）ｘ（Ｂ）ｙ（Ｂ＊）ｙ＊（Ｃ）ｚ（式ＩＩ）
（式中、繰り返し単位Ａ、Ｂ、Ｂ＊、およびＣの順序は、ランダム、ブロック、またはランダムとブロックとの組み合わせであってよく；
Ａは、有機結合を介して１つ以上の繰り返し単位ＡまたはＢに共有結合している、有機繰り返し単位であり；
Ｂは、無機シロキサン結合を介して１つ以上の繰り返し単位ＢまたはＢ＊またはＣに結合しており、有機結合を介して１つ以上の繰り返し単位ＡまたはＢにさらに結合することができる、オルガノシロキサン繰り返し単位であり；
Ｂ＊は、無機シロキサン結合を介して１つ以上の繰り返し単位ＢまたはＢ＊またはＣに結合しているオルガノシロキサン繰り返し単位であり、Ｂ＊は、反応性（すなわち重合性）有機成分を有さず、重合後に脱保護可能な保護された官能基をさらに有することができる、オルガノシロキサン繰り返し単位であり；
Ｃは、無機結合を介して１つ以上の繰り返し単位ＢまたはＢ＊またはＣに結合している、無機繰り返し単位であり；および
ｘ、ｙは正の数であり、およびｚは負でない数であり、ｚ＝０である場合、０．００２≦ｘ／（ｙ＋ｙ＊）≦２１０であり、およびｚ≠０である場合、０．０００３≦（ｙ＋ｙ＊）／ｚ≦５００および０．００２≦ｘ／（ｙ＋ｙ＊＋ｚ）≦２１０である）；または
［Ａ］ｙ［Ｂ］ｘ（式ＩＩＩ）
（式中、ｘおよびｙは自然数整数であり、およびＡは、
ＳｉＯ２／（Ｒ１ｐＲ２ｑＳｉＯｔ）ｎまたはＳｉＯ２／［Ｒ３（Ｒ１ｒＳｉＯｔ）ｍ］ｎ
であり；
式中、Ｒ１およびＲ２は独立して、置換または非置換Ｃ１−Ｃ７アルキル基、もしくは置換または非置換アリール基であり、Ｒ３は、２つ以上のケイ素原子を架橋させる置換または非置換Ｃ１−Ｃ７アルキレン基、アルケニレン基、アルキニレン基、またはアリーレン基であり、ｐおよびｑは０、１、または２であり、但しｐ＋ｑ＝１または２であり、およびｐ＋ｑ＝１の場合、ｔ＝１．５であり、およびｐ＋ｑ＝２の場合、ｔ＝１であり；ｒは０または１であり、但しｒ＝０の場合、ｔ＝１．５であり、およびｒ＝１の場合、ｔ＝１であり；ｍは２以上の整数であり；ｎは０．０１から１００の数であり；
Ｂは：
ＳｉＯ２／（Ｒ４ｖＳｉＯｔ）ｎ
であり、式中、Ｒ４は、ヒドロキシル、フッ素、アルコキシ、アリールオキシ、置換シロキサン、タンパク質、ペプチド、炭水化物、核酸、またはこれらの組み合わせであり、Ｒ４は、Ｒ１、Ｒ２、およびＲ３ではなく；ｖは１または２であり、但し、ｖ＝１の場合、ｔ＝１．５であり、およびｖ＝２の場合、ｔ＝１であり；およびｎは０．０１から１００の数であり；
式ＩＩＩの材料は、内部領域および外面を有し、および前記材料の前記内部領域はＡで表される組成を有し；前記材料の前記外面はＡおよびＢで表される組成を有し、および前記外部の組成は、約１から約９９％の間のＢの組成と、残分を構成するＡとである）。
【請求項３】
材料について観察される最大回折ピークが、非晶質材料と関連する原子範囲秩序によって得られる回折ピークを排除した２θ位置を示す、請求項１または請求項２に記載のハイブリッド材料。
【請求項４】
排除された回折ピークが約２０°から約２３°の２θの範囲である、請求項３に記載のハイブリッド材料。
【請求項５】
前記ハイブリッド材料の前記無機部分が、アルミナ、シリカ、チタン、または酸化ジルコニウム、およびセラミック材料からなる群より選択される、請求項１または請求項２に記載のハイブリッド材料。
【請求項６】
前記ハイブリッド材料の前記無機部分がシリカである、請求項５に記載のハイブリッド材料。
【請求項７】
前記材料の秩序領域の質量％値が約１％から約１００％の範囲である、請求項１または請求項２に記載のハイブリッド材料。
【請求項８】
約３４Å未満の直径の孔が、材料の比表面積の約１１０ｍ２／ｇ未満から約５０ｍ２／ｇ未満に寄与する、請求項１に記載のハイブリッド材料。
【請求項９】
多孔質無機／有機ハイブリッド粒子を含む、請求項１または請求項２に記載のハイブリッド材料。
【請求項１０】
モノリスを含む、請求項１または請求項２に記載のハイブリッド材料。
【請求項１１】
前記モノリスが、合体した多孔質無機／有機ハイブリッド粒子を含む、請求項１０に記載のハイブリッド材料。
【請求項１２】
前記粒子が実質的に球状である、請求項９または請求項１１に記載のハイブリッド材料。
【請求項１３】
前記粒子の比表面積が約５０から８００ｍ２／ｇであり、前記粒子の比孔容積が約０．２５から１．５ｃｍ３／ｇであり、および前記粒子の平均孔径が約５０から５００Åである、請求項９または請求項１１に記載のハイブリッド材料。
【請求項１４】
前記粒子の比表面積が約１００から７００ｍ２／ｇである、請求項１３に記載のハイブリッド材料。
【請求項１５】
前記粒子の比表面積が約３００から６００ｍ２／ｇである、請求項１３に記載のハイブリッド材料。
【請求項１６】
前記粒子の比孔容積が約０．７から１．３ｃｍ３／ｇである、請求項１３に記載のハイブリッド材料。
【請求項１７】
前記粒子の平均孔径が約５０から３００Åである、請求項１３に記載のハイブリッド材料。
【請求項１８】
約１１０ｍ２／ｇ未満のミクロ孔表面積を有する多孔質ハイブリッド無機／有機粒子を含む、請求項１に記載のハイブリッド材料。
【請求項１９】
前記粒子のミクロ孔表面積が約１０５ｍ２／ｇ未満である、請求項１８に記載のハイブリッド材料。
【請求項２０】
前記粒子のミクロ孔表面積が約８０ｍ２／ｇ未満である、請求項１８に記載のハイブリッド材料。
【請求項２１】
前記粒子のミクロ孔表面積が約５０ｍ２／ｇ未満である、請求項１８に記載のハイブリッド材料。
【請求項２２】
有機基表面改質剤、シラノール基表面改質剤、ポリマーコーティング表面改質剤、およびこれらの組み合わせからなる群より選択される表面改質剤によって前記粒子が表面改質されている、請求項９または１１に記載のハイブリッド材料。
【請求項２３】
前記ハイブリッド粒子が、式Ｚａ（Ｒ’）ｂＳｉ−Ｒ（式中、Ｚ＝Ｃｌ、Ｂｒ、Ｉ、Ｃ１−Ｃ５アルコキシ、ジアルキルアミノ、またはトリフルオロメタンスルホネートであり；ａおよびｂはそれぞれ０から３の整数であり、但しａ＋ｂ＝３であり；Ｒ’は、Ｃ１−Ｃ６直鎖、環状、または分岐のアルキル基であり、およびＲは官能基である）を有する表面改質剤で表面改質されている請求項２２に記載のハイブリッド材料。
【請求項２４】
Ｒ’が、メチル、エチル、プロピル、イソプロピル、ブチル、ｔ−ブチル、ｓｅｃ−ブチル、ペンチル、イソペンチル、ヘキシル、およびシクロヘキシルからなる群より選択される、請求項２３に記載のハイブリッド材料。
【請求項２５】
官能基Ｒが、アルキル、アルケニル、アルキニル、アリール、シアノ、アミノ、ジオール、ニトロ、エステル、陽イオンまたは陰イオン交換基、もしくは埋め込み極性官能基を有するアルキル基またはアリール基からなる群より選択される、請求項２３に記載のハイブリッド材料。
【請求項２６】
前記官能基ＲがＣ１−Ｃ３０アルキル基である、請求項２５に記載のハイブリッド材料。
【請求項２７】
前記官能基ＲがＣ１−Ｃ２０アルキル基である、請求項２５に記載のハイブリッド材料。
【請求項２８】
前記表面改質剤が、オクチルトリクロロシラン、オクタデシルトリクロロシラン、オクチルジメチルクロロシラン、およびオクタデシルジメチルクロロシランからなる群より選択される、請求項２２に記載のハイブリッド材料。
【請求項２９】
前記表面改質剤が、オクチルトリクロロシランまたはオクタデシルトリクロロシランである、請求項２８に記載のハイブリッド材料。
【請求項３０】
ポリマーでコーティングすることによって、前記粒子が表面改質されている、請求項２２に記載のハイブリッド材料。
【請求項３１】
有機基表面改質剤とシラノール基表面改質剤との組み合わせによって、前記粒子が表面改質されている、請求項２２に記載のハイブリッド材料。
【請求項３２】
有機基表面改質剤とポリマーコーティング表面改質剤との組み合わせによって、前記粒子が表面改質されている、請求項２２に記載のハイブリッド材料。
【請求項３３】
シラノール基表面改質剤とポリマーコーティング表面改質剤との組み合わせによって、前記粒子が表面改質されている、請求項２２に記載のハイブリッド材料。
【請求項３４】
前記粒子が該粒子の有機基と表面改質剤との間に有機共有結合を形成することによって表面改質されている、請求項２２に記載のハイブリッド材料。
【請求項３５】
有機基表面改質剤と、シラノール基表面改質剤と、およびポリマーコーティング表面改質剤との組み合わせによって、前記粒子が表面改質されている、請求項２２に記載のハイブリッド材料。
【請求項３６】
シラノール基表面改質剤によって、前記粒子が表面改質されている、請求項２２に記載のハイブリッド材料。
【請求項３７】
式ＳｉＯ２／（Ｒ２ｐＲ４ｑＳｉＯｔ）ｎまたはＳｉＯ２／［Ｒ６（Ｒ２ｒＳｉＯｔ）ｍ］ｎ（式中、Ｒ２およびＲ４は独立して、場合によりアルキル、アリール、シアノ、アミノ、ヒドロキシル、ジオール、ニトロ、エステル、イオン交換基、または埋め込み極性官能基で置換されていてもよい、Ｃ１−Ｃ１８脂肪族部分または芳香族部分であり、Ｒ６は、２つ以上のケイ素原子を架橋させる置換または非置換Ｃ１−Ｃ１８アルキレン、アルケニレン、アルキニレン、またはアリーレン部分であり、ｐおよびｑは０、１、または２であり、但しｐ＋ｑ＝１または２であり、およびｐ＋ｑ＝１の場合、ｔ＝１．５であり、およびｐ＋ｑ＝２の場合、ｔ＝１であり；ｒは０または１であり、但しｒ＝０の場合、ｔ＝１．５であり、およびｒ＝１の場合、ｔ＝１であり；ｍは２以上の整数であり、およびｎは０．０３から１．５の数である）
を有する、請求項１に記載のハイブリッド材料。
【請求項３８】
ｎが０．１から１．０の数である、請求項３７に記載のハイブリッド材料。
【請求項３９】
ｎが０．２から０．５の数である、請求項３７に記載のハイブリッド材料。
【請求項４０】
Ｂが、無機シロキサン結合を介して１つ以上の繰り返し単位ＢまたはＣに結合しており、および、有機結合を介して１つ以上の繰り返し単位ＡまたはＢに結合している、請求項２に記載の式ＩＩのハイブリッド材料。
【請求項４１】
０．００３≦ｙ／ｚ≦５０および０．０２≦ｘ／（ｙ＋ｚ）≦２１である、請求項２に記載の式ＩまたはＩＩのハイブリッド材料。
【請求項４２】
０．０３≦ｙ／ｚ≦５および０．２≦ｘ／（ｙ＋ｚ）≦２．１である、請求項２に記載の式ＩまたはＩＩのハイブリッド材料。
【請求項４３】
Ａが置換エチレン基であり、Ｂがオキシシリル置換アルキレン基であり、Ｃがオキシシリル基である、請求項２に記載の式ＩまたはＩＩのハイブリッド材料。
【請求項４４】
Ａが、
【化１】
2015180883.tif 000019
（式中、各Ｒは独立して、ＨまたはＣ１−Ｃ１０アルキル基であり；ｍは１から２０の整数であり；ｎは０から１０の整数であり；およびＱは、水素、Ｎ（Ｃ１‐６アルキル）３、Ｎ（Ｃ１‐６アルキル）２（Ｃ１‐６アルキレン−ＳＯ３）、またはＣ（Ｃ１‐６ヒドロキシアルキル）３である）からなる群より選択される、請求項２に記載の式ＩまたはＩＩのハイブリッド材料。
【請求項４５】
各Ｒが独立して、水素、メチル、エチル、またはプロピルである、請求項４４に記載のハイブリッド材料。
【請求項４６】
Ｂが、
【化２】
2015180883.tif 000020
からなる群より選択され、
Ｂ＊が、
【化３】
2015180883.tif 000021
からなる群より選択される、請求項２に記載の式ＩまたはＩＩのハイブリッド材料。
【請求項４７】
Ｃが
【化４】
2015180883.tif 000022
である、請求項２に記載の式ＩまたはＩＩのハイブリッド材料。
【請求項４８】
前記外面が、約５０から約９０％の間の組成Ｂと、残分を構成するＡとである組成を有する、請求項２に記載の式ＩＩＩのハイブリッド材料。
【請求項４９】
前記外面が、約７０から約９０％の間の組成Ｂと、残分を構成するＡとである組成を有する、請求項４８に記載のハイブリッド材料。
【請求項５０】
Ｒ４がヒドロキシルである、請求項２に記載の式ＩＩＩのハイブリッド材料。
【請求項５１】
Ｒ４がフッ素である、請求項２に記載の式ＩＩＩのハイブリッド材料。
【請求項５２】
Ｒ４がメトキシである、請求項２に記載の式ＩＩＩのハイブリッド材料。
【請求項５３】
Ｒ４が
−ＯＳｉ（Ｒ５）２−Ｒ６
（式中、Ｒ５は、Ｃ１−Ｃ６直鎖、環状、または分岐のアルキル、アリール、またはアルコキシ基、ヒドロキシル基、もしくはシロキサン基であり、およびＲ６は、Ｃ１−Ｃ３６直鎖、環状、または分岐のアルキル、アリール、またはアルコキシ基であり、Ｒ６は、非置換であるか、もしくは、ハロゲン、シアノ、アミノ、ジオール、ニトロ、エーテル、カルボニル、エポキシド、スルホニル、陽イオン交換体、陰イオン交換体、カルバメート、アミド、尿素、ペプチド、タンパク質、炭水化物、核酸官能基、およびこれらの組み合わせからなる群より選択される１つ以上の部分で置換されている）である、請求項２に記載の式ＩＩＩのハイブリッド材料。
【請求項５４】
Ｒ６がＣ１８基である、請求項５３に記載のハイブリッド材料。
【請求項５５】
Ｒ６がシアノプロピル基である、請求項５３に記載のハイブリッド材料。
【請求項５６】
請求項１から５５のいずれか一項に記載の秩序領域を含む多孔質ハイブリッド無機／有機材料を調製する方法であって：
（ａ）孔再構成テンプレートを形成する工程と； 
（ｂ）多孔質ハイブリッド無機／有機材料の孔を、前記孔再構成テンプレートと接触させることで、前記孔を秩序領域に再構成させることによって、前記多孔質ハイブリッド無機／有機材料の前記孔を再構成させる工程と；および
（ｃ）前記孔再構成テンプレートを再構成された前記孔から除去し、これによって秩序領域を含む多孔質ハイブリッド無機／有機材料を調製する工程と
を含む、前記方法。
【請求項５７】
工程（ｂ）の再構成が、多孔質ハイブリッド無機／有機材料を、塩基と孔再構成テンプレートとを含有する水溶液と混合する工程と、および秩序領域を形成するのに十分な温度および時間、前記混合物を加熱する工程とを含む、請求項５６に記載の方法。
【請求項５８】
混合物が、約２５から約２００℃の範囲の温度に約１から約１２０時間の範囲の時間加熱される、請求項５７に記載の方法。
【請求項５９】
混合物が、約８０から約１５０℃の範囲の温度に約７から約１２０時間の範囲の時間加熱される、請求項５８に記載の方法。
【請求項６０】
混合物が、約１００から約１３０℃の範囲の温度に約２０から約４８時間の範囲の時間加熱される、請求項５８に記載の方法。
【請求項６１】
工程（ｂ）の接触が、多孔質ハイブリッド無機／有機材料の孔に、孔再構成テンプレートを充填する工程を含む、請求項５６に記載の方法。
【請求項６２】
孔再構成テンプレートが１種類以上の孔テンプレート分子を含む、請求項５６に記載の方法。
【請求項６３】
孔再構成テンプレートがテンプレート膨潤分子をさらに含む、請求項６２に記載の方法。
【請求項６４】
多孔質ハイブリッド無機／有機材料を得る工程をさらに含む、請求項５６に記載の方法。
【請求項６５】
多孔質ハイブリッド無機／有機材料を調製する工程をさらに含む、請求項５６に記載の方法。
【請求項６６】
工程（ｃ）の除去が、工程（ｂ）の生成物を酸洗浄することによって孔再構成テンプレートを抽出することで、孔再構成テンプレートを除去する工程を含む、請求項５６に記載の方法。
【請求項６７】
酸洗浄液が、水溶性溶媒と酸との混合物を含む、請求項６６に記載の方法。
【請求項６８】
水溶性溶媒が、アセトニトリル、テトラヒドロフラン、ジメチルスルホキシド、ジメチルホルムアミド、メタノール、エタノール、およびイソプロパノールからなる群より選択される、請求項６７に記載の方法。
【請求項６９】
酸が、塩酸、臭化水素酸、フッ化水素酸、ヨウ化水素酸、硫酸、ギ酸、酢酸、トリクロロ酢酸、トリフルオロ酢酸、およびリン酸からなる群より選択される、請求項６７に記載の方法。
【請求項７０】
酸洗浄液が、エタノールと濃塩酸との混合物を含む、請求項６７に記載の方法。
【請求項７１】
工程（ｂ）の生成物が、約２５から約１００℃の範囲の温度で、約１から約３０時間の範囲の時間、酸洗浄される、請求項６６に記載の方法。
【請求項７２】
工程（ｂ）の生成物が、約４０から約６０℃の範囲の温度で、約４から約２５時間の範囲の時間、酸洗浄される、請求項６６に記載の方法。
【請求項７３】
工程（ｂ）の生成物が、約５０℃の温度で、約２０時間、酸洗浄される、請求項６６に記載の方法。
【請求項７４】
工程（ｃ）の除去が、工程（ｂ）の生成物の熱処理によって孔再構成テンプレートを除去することを含む、請求項５６に記載の方法。
【請求項７５】
工程（ｂ）の生成物が、約２５０から約６００℃の範囲の温度に、約１から約３０時間の範囲の時間加熱される、請求項７４に記載の方法。
【請求項７６】
工程（ｂ）の生成物が、約２７５から約３５０℃の範囲の温度に、約４から約２５時間の範囲の時間加熱される、請求項７４に記載の方法。
【請求項７７】
工程（ｂ）の生成物が、約３００℃の温度に、約１６時間加熱される、請求項７４に記載の方法。
【請求項７８】
工程（ｂ）の生成物が、空気、窒素、およびアルゴンからなる群より選択されるガスの動的パージ下で、約１００℃で約４０分間加熱され、続いて、約２５０から約５５０℃で約１６時間加熱される、請求項７４に記載の方法。
【請求項７９】
工程（ｃ）の除去が、工程（ｂ）の生成物をオゾンで処理することによって孔再構成テンプレートを除去する工程を含む、請求項５６に記載の方法。
【請求項８０】
多孔質ハイブリッド無機／有機材料の孔構造を改質することによって、クロマトグラフィー的に向上した孔形状を形成し、これによって、秩序領域を含み、クロマトグラフィー的に向上した孔形状を有する多孔質ハイブリッド無機／有機材料を調製する工程をさらに含む、請求項５６に記載の方法。
【請求項８１】
多孔質ハイブリッド無機／有機材料の孔構造が、工程（ｂ）の前に改質される、請求項８０に記載の方法。
【請求項８２】
多孔質ハイブリッド無機／有機材料の孔構造が、工程（ｃ）の後で改質される、請求項８０に記載の方法。
【請求項８３】
多孔質ハイブリッド無機／有機材料の表面改質を行う工程をさらに含む、請求項８１に記載の方法。
【請求項８４】
前記表面改質が、工程（ｂ）の前に行われる、請求項８３に記載の方法。
【請求項８５】
多孔質ハイブリッド無機／有機材料の孔構造が、熱水処理によって改質される、請求項８０に記載の方法。
【請求項８６】
孔テンプレート分子がイオン性または非イオン性である、請求項６２に記載の方法。
【請求項８７】
孔テンプレート分子がイオン性であり、および陽イオン性、陰イオン性、および両性イオン性の分子からなる群より選択される、請求項８６に記載の方法。
【請求項８８】
孔テンプレート分子が、ビス（２−エチルヘキシル）スルホコハク酸ナトリウム、グリコール酸エトキシレート４−ｔｅｒｔ−ブチルフェニルエーテル、グリコール酸エトキシレートラウリルエーテル、グリコール酸エトキシレート４−ノニルフェニルエーテル、グリコール酸エトキシレートオクチルエーテル、グリコール酸エトキシレートオレイルエーテル、ドデシル硫酸ナトリウム（ＳＤＳ）、またはトリス（ヒドロキシメチル）アミノメタンラウリルサルフェート（ＴＤＳ）、ラウリル硫酸アンモニウム、塩化セチルトリメチルアンモニウム、臭化セチルトリメチルアンモニウム、または塩化トリメチルステアリルアンモニウムである、請求項８７に記載の方法。
【請求項８９】
孔テンプレート分子が非イオン性であり、およびポリマー、ブロックコポリマー、およびポリ（エチレンオキシド）−アルキルエーテルからなる群より選択される、請求項８６に記載の方法。
【請求項９０】
孔テンプレート分子が、ポリ（エチレンオキシド）−ポリ（プロピレンオキシド）−ポリ（エチレンオキシド）、プルロニック（Ｐｌｕｒｏｎｉｃ）（登録商標）Ｐ１２３、プルロニック（登録商標）Ｐ６４、プルロニックＰ１０５、ブリジ（Ｂｒｉｊ）（登録商標）７６、またはブリジ（登録商標）３０である、請求項８９に記載の方法。
【請求項９１】
テンプレート膨潤分子が、ベンゼン、トルエン、シクロヘキサン、シクロヘキサノール、ドデカノール、クロロドデカン、１，３，５−トリメチルベンゼン、および１，３，５−トリイソプロピルベンゼンからなる群より選択される、請求項５８に記載の方法。
【請求項９２】
テンプレート膨潤分子が１，３，５−トリメチルベンゼンまたは１，３，５−トリイソプロピルベンゼンである、請求項９１に記載の方法。
【請求項９３】
多孔質ハイブリッド無機／有機材料が多孔質ハイブリッド無機／有機粒子を含む、請求項５６に記載の方法。
【請求項９４】
多孔質ハイブリッド無機／有機材料がモノリスを含む、請求項５６に記載の方法。
【請求項９５】
モノリスが、合体した多孔質ハイブリッド無機／有機粒子を含む、請求項９４に記載の方法。
【請求項９６】
塩基が、水酸化アンモニウム、Ｉ族およびＩＩ族金属の水酸化物塩、Ｉ族金属の炭酸塩および炭酸水素塩、もしくはＩ族およびＩＩ族金属のアルコキシド塩、ならびにアルキルアミンからなる群より選択される、請求項５７に記載の方法。
【請求項９７】
塩基が水酸化ナトリウムである、請求項９６に記載の方法。
【請求項９８】
請求項１から５５のいずれか一項に記載の多孔質ハイブリッド無機／有機ハイブリッド材料を含む、分離装置。
【請求項９９】
クロマトグラフィーカラム、薄層クロマトグラフィー（ＴＬＣ）プレート、濾過膜、マイクロタイタープレート、捕捉樹脂、および固相有機合成担体からなる群より選択される、請求項９８に記載の分離装置。
【請求項１００】
ａ）多孔質ハイブリッド無機／有機材料を受け入れる円筒形内部を有するカラムと、および
ｂ）請求項１から５５のいずれか一項に記載の多孔質ハイブリッド無機／有機材料を含むクロマトグラフィー層とを含む、クロマトグラフィーカラム。
【請求項１０１】
（ａ）孔再構成テンプレートを形成する工程と；
（ｂ）多孔質ハイブリッド無機／有機材料の孔を、孔再構成テンプレートと接触させることで、前記孔を秩序領域に再構成させることによって、前記多孔質ハイブリッド無機／有機材料の前記孔を再構成させる工程と；および
（ｃ）前記孔再構成テンプレートを前記再構成された孔から除去する工程と
を含む方法によって調製された、請求項１から５５のいずれか一項に記載の多孔質ハイブリッド無機／有機材料。
【請求項１０２】
工程（ｂ）の再構成が、多孔質ハイブリッド無機／有機材料を、塩基と孔再構成テンプレートとを含有する水溶液と混合する工程と、および秩序領域を形成するのに十分な温度および時間、前記混合物を加熱する工程とを含む、請求項１０１に記載のハイブリッド材料。
【請求項１０３】
工程（ｂ）の接触が、前記多孔質ハイブリッド無機／有機材料の孔に、孔再構成テンプレートを充填する工程を含む、請求項１０１に記載のハイブリッド材料。
【請求項１０４】
孔再構成テンプレートが１種類以上の孔テンプレート分子を含む、請求項１０１に記載のハイブリッド材料。
【請求項１０５】
孔再構成テンプレートがテンプレート膨潤分子をさらに含む、請求項１０４に記載のハイブリッド材料。
【請求項１０６】
多孔質ハイブリッド無機／有機材料を得る工程をさらに含む、請求項１０１に記載のハイブリッド材料。
【請求項１０７】
多孔質ハイブリッド無機／有機材料を調製する工程をさらに含む、請求項１０１に記載のハイブリッド材料。
【請求項１０８】
工程（ｃ）の除去が、工程（ｂ）の生成物を酸洗浄することによって孔再構成テンプレートを抽出することで、孔再構成テンプレートを除去する工程を含む、請求項１０１に記載のハイブリッド材料。
【請求項１０９】
酸洗浄液が、水溶性溶媒と酸との混合物を含む、請求項１０８に記載のハイブリッド材料。
【請求項１１０】
水溶性溶媒が、アセトニトリル、テトラヒドロフラン、ジメチルスルホキシド、ジメチルホルムアミド、メタノール、エタノール、およびイソプロパノールからなる群より選択される、請求項１０９に記載のハイブリッド材料。
【請求項１１１】
酸が、塩酸、臭化水素酸、フッ化水素酸、ヨウ化水素酸、硫酸、ギ酸、酢酸、トリクロロ酢酸、トリフルオロ酢酸、およびリン酸からなる群より選択される、請求項１０９に記載のハイブリッド材料。
【請求項１１２】
酸洗浄液が、エタノールと濃塩酸との混合物を含む、請求項１０９に記載のハイブリッド材料。
【請求項１１３】
工程（ｃ）の除去が、前記工程（ｂ）の生成物の熱処理によって前記孔再構成テンプレートを除去することを含む、請求項１０１に記載のハイブリッド材料。
【請求項１１４】
工程（ｂ）の生成物が、空気、窒素、およびアルゴンからなる群より選択されるガスの動的パージ下で、約１００℃で約４０分間加熱され、続いて、約２５０から約３００℃で約１６時間加熱される、請求項１１３に記載のハイブリッド材料。
【請求項１１５】
工程（ｃ）の除去が、工程（ｂ）の生成物をオゾンで処理することによって孔再構成テンプレートを除去する工程を含む、請求項１０１に記載のハイブリッド材料。
【請求項１１６】
多孔質ハイブリッド無機／有機材料の孔構造を改質することによって、クロマトグラフィー的に向上した孔形状を形成し、これによって、秩序領域を含み、クロマトグラフィー的に向上した孔形状を有する多孔質ハイブリッド無機／有機材料を調製する工程をさらに含む、請求項１０１に記載のハイブリッド材料。
【請求項１１７】
多孔質ハイブリッド無機／有機材料の孔構造が、工程（ｂ）の前に改質される、請求項１１６に記載のハイブリッド材料。
【請求項１１８】
多孔質ハイブリッド無機／有機材料の孔構造が、工程（ｃ）の後で改質される、請求項１１６に記載のハイブリッド材料。
【請求項１１９】
多孔質ハイブリッド無機／有機材料の表面改質を行う工程をさらに含む、請求項１１７に記載のハイブリッド材料。
【請求項１２０】
前記表面改質が、工程（ｂ）の前に行われる、請求項１１９に記載のハイブリッド材料。
【請求項１２１】
多孔質ハイブリッド無機／有機材料の孔構造が、熱水処理によって改質される、請求項１１６に記載のハイブリッド材料。
【請求項１２２】
孔テンプレート分子がイオン性または非イオン性である、請求項１０４に記載のハイブリッド材料。
【請求項１２３】
孔テンプレート分子がイオン性であり、および陽イオン性、陰イオン性、および両性イオン性の分子からなる群より選択される、請求項１２２に記載のハイブリッド材料。
【請求項１２４】
孔テンプレート分子が、ビス（２−エチルヘキシル）スルホコハク酸ナトリウム、グリコール酸エトキシレート４−ｔｅｒｔ−ブチルフェニルエーテル、グリコール酸エトキシレートラウリルエーテル、グリコール酸エトキシレート４−ノニルフェニルエーテル、グリコール酸エトキシレートオクチルエーテル、グリコール酸エトキシレートオレイルエーテル、ドデシル硫酸ナトリウム（ＳＤＳ）、またはトリス（ヒドロキシメチル）アミノメタンラウリルサルフェート（ＴＤＳ）、ラウリル硫酸アンモニウム、塩化セチルトリメチルアンモニウム、臭化セチルトリメチルアンモニウム、または塩化トリメチルステアリルアンモニウムである、請求項１２３に記載のハイブリッド材料。
【請求項１２５】
孔テンプレート分子が非イオン性であり、およびポリマー、ブロックコポリマー、およびポリ（エチレンオキシド）−アルキルエーテルからなる群より選択される、請求項１２２に記載のハイブリッド材料。
【請求項１２６】
孔テンプレート分子が、ポリ（エチレンオキシド）−ポリ（プロピレンオキシド）−ポリ（エチレンオキシド）、プルロニック（登録商標）Ｐ１２３、プルロニック（登録商標）Ｐ６４、プルロニックＰ１０５、ブリジ（登録商標）７６、またはブリジ（登録商標）３０である、請求項１２５に記載のハイブリッド材料。
【請求項１２７】
テンプレート膨潤分子が、ベンゼン、トルエン、シクロヘキサン、シクロヘキサノール、ドデカノール、クロロドデカン、１，３，５−トリメチルベンゼン、および１，３，５−トリイソプロピルベンゼンからなる群より選択される、請求項１０５に記載のハイブリッド材料。
【請求項１２８】
テンプレート膨潤分子が１，３，５−トリメチルベンゼンまたは１，３，５−トリイソプロピルベンゼンである、請求項１２７に記載のハイブリッド材料。
【請求項１２９】
多孔質ハイブリッド無機／有機材料が多孔質ハイブリッド無機／有機粒子を含む、請求項１０１に記載のハイブリッド材料。
【請求項１３０】
多孔質ハイブリッド無機／有機材料がモノリスを含む、請求項１０１に記載のハイブリッド材料。
【請求項１３１】
モノリスが、合体した多孔質ハイブリッド無機／有機粒子を含む、請求項１３０に記載のハイブリッド材料。
【請求項１３２】
塩基が、水酸化アンモニウム、Ｉ族およびＩＩ族金属の水酸化物塩、Ｉ族金属の炭酸塩および炭酸水素塩、もしくはＩ族およびＩＩ族金属のアルコキシド塩、ならびにアルキルアミンからなる群より選択される、請求項１０２に記載のハイブリッド材料。
【請求項１３３】
塩基が水酸化ナトリウムである、請求項１３２に記載のハイブリッド材料。
【発明の詳細な説明】
【背景技術】
【０００１】
クロマトグラフィー分離用の材料は、一般に、無機（たとえば、シリカ）、有機（たとえば、ポリジビニルベンゼン）、またはハイブリッド無機／有機材料に分類することができる。
【０００２】
ＨＰＬＣ用固定相として、有機系材料は、強アルカリおよび強酸性の移動相に対して化学的に安定であり、移動相ｐＨの選択における自由度がある。しかし、有機クロマトグラフィー材料は一般に、効率の低いカラムが得られ、このため、特に低分子分子量の検体の場合に、分離性能が不十分となる。さらに、多くの有機クロマトグラフィー材料は、移動相の組成が変化すると、収縮および膨潤が起こる。さらに、大部分の有機クロマトグラフィー材料は、典型的なクロマトグラフィー用シリカの機械的強度を有さない。
【０００３】
シリカ系材料は、機械的に強く、収縮および膨潤の兆候を示さないカラムが得られる。しかし、シリカは、アルカリ性条件下、一般にｐＨ＞８．０において容易に溶解し、続いてクロマトグラフィー層の崩壊が起こることがあるため、加水分解安定性が制限されることがシリカ系カラムの欠点である。さらに、シリカ表面上に結合相は、酸性条件下、一般にｐＨ＜２．０において表面から除去され、移動相によってカラムから溶離して、検体保持が減少することがある。
【０００４】
有機のみの材料および無機のみの材料の利点を維持しながら、上述の欠点を克服するために、多孔質無機／有機ハイブリッド材料が導入されている。これらの材料は、無機および有機官能性のシランモノマーの混合物から、たとえばＳｉＯ２／ＲＳｉＯ１．５またはＳｉＯ２／Ｒ（ＳｉＯ１．５）２などのコポリマーを調製することで合成され、これらは粒子状、またはモノリスのいずれの形態であってもよい。たとえば、Ｋ．アンガー（Ｕｎｇｅｒ）、Ｊ．シック−カルブ（Ｓｃｈｉｃｋ−Ｋａｌｂ）の米国特許第４，０１７，５２８号；Ａ．サヤリ（Ｓａｙａｒｉ）、Ｓ．ハマウディ（Ｈａｍｏｕｄｉ）、Ｃｈｅｍ．Ｍａｔｅｒ．１３（２００１）３１５１；Ｋ．ナカニシ（Ｎａｋａｎｉｓｈｉ）、Ｎ．ソガ（Ｓｏｇａ）、Ｔ．ミナクチ（Ｍｉｎａｋｕｃｈｉ）の米国特許第６，２０７，０９８号；Ｋ．ナカニシ（Ｎａｋａｎｉｓｈｉ）、Ｎ．ソガ（Ｓｏｇａ）の日本特許第２，８９３，１０４号を参照されたい。
【０００５】
しかし、これらの材料をクロマトグラフィー分離に使用する場合には、多数の問題が発生する。これらの粒子形態は、直接モノマーを共縮合させてシリケート形態を得ることによって、または中間のポリ（オルガノシロキサン）（ＰＯＳ）を介することによって製造されているため、概してこれらの問題が発生する。この結果得られる粒子は、一般に形状が不規則であるか、高度な球状ではないか、不規則な表面形態を有するかである。このように形状または形態が不規則であるために、これらの粒子では、良好なクロマトグラフィーのために必要な高効率カラムの充填が行えない。
【０００６】
さらにこれらの粒子は、＜約４０Åの直径を有するミクロ孔の大集団を含む。孔径が検体分子の大きさの約１０倍未満となると、材料の孔の中への分子の拡散がある程度遅くなり、このため、不十分なピーク形状、およびバンドの広幅化が起こることが知られている。この結果、ミクロ孔の大集団を有する材料は、ほとんどのクロマトグラフィー分離においてあまり有用とはならず、実用性は低い。
【０００７】
モノリス材料の場合、多くのモノリスは、低い操作背圧のために必要なマクロ孔が不足している。マクロ孔が実現されたモノリスの場合は、このモノリスは＜約４０Åの直径を有するミクロ孔の大集団を含み、上述のものと同じ欠点が問題となる。この問題を解決するために、ミクロ孔の小集団と、メソ孔の十分な集団とのみを含むハイブリッド材料が報告されている。たとえば、Ｚ．チャン（Ｊｉａｎｇ）、Ｒ．フィスク（Ｆｉｓｋ）、Ｊ．オガラ（Ｏ’Ｇａｒａ）、Ｔ．ウォルター（Ｗａｌｔｅｒ）、Ｋ．ウィンダム（Ｗｙｎｄｈａｍ）のＵＳ６，６８６，０３５、およびＴ．ウォルター（Ｗａｌｔｅｒ）、Ｊ．ディング（Ｄｉｎｇ）、Ｍ．ケール（Ｋｅｌｅ）、Ｊ．オガラ（Ｏ’Ｇａｒａ）、Ｐ．イラネタ（Ｉｒａｎｅｔａ）のＷＯ０３／０１４４５０を参照されたい。
【０００８】
しかし、有害なミクロ孔の除去は熱水処理によって行われ、表面積の減少という犠牲が生じるため、物質の保持能力が低下する。さらに、有害なミクロ孔を除去することによって、多分散でユニモーダルのメソ孔が得られる。最後に、ミクロ孔の小集団と、メソ孔の十分な集団とのみを含むハイブリッド材料のすべては、非晶質または無秩序である。
【０００９】
したがって、クロマトグラフィー的に望ましい形態（たとえば、マクロ孔およびメソ孔のバイモーダル孔径分布を有する球状粒子およびモノリス）が維持された秩序領域を有するハイブリッド材料が必要とされている。無機のみのシリカゲル粒子の類似の維持は既に報告されており、たとえば、Ｔ．マーティン（Ｍａｒｔｉｎ）、Ａ．ガラルノー（Ｇａｌａｒｎｅａｕ）、Ｆ．ディ・レンゾ（Ｄｉ  Ｒｅｎｚｏ）、Ｆ．ファジュラ（Ｆａｊｕｌａ）、Ｄ．プリー（Ｐｌｅｅ）、Ａｎｇｅｗ．Ｃｈｅｍ．Ｉｎｔ．Ｅｄ．４１（２００２）２５９０を参照することができるが、このことは、ハイブリッド材料の場合、特に、クロマトグラフィー的に向上した孔形状を有するハイブリッド材料の場合にはまだ実現されていない。したがって、秩序領域、および好都合にはクロマトグラフィー的に向上した孔形状を含む多孔質無機／有機ハイブリッド材料が必要とされている。
【先行技術文献】
【特許文献】
【００１０】
【特許文献１】米国特許第４，０１７，５２８号明細書
【特許文献２】米国特許第６，２０７，０９８号明細書
【特許文献３】特許第２，８９３，１０４号明細書
【特許文献４】米国特許第６，６８６，０３５号明細書
【特許文献５】国際公開第２００３／０１４，４５０号
【非特許文献】
【００１１】
【非特許文献１】Ｔ．マーティン（Ｍａｒｔｉｎ）、Ａ．ガラルノー（Ｇａｌａｒｎｅａｕ）、Ｆ．ディ・レンゾ（Ｄｉ  Ｒｅｎｚｏ）、Ｆ．ファジュラ（Ｆａｊｕｌａ）、Ｄ．プリー（Ｐｌｅｅ）、Ａｎｇｅｗ．Ｃｈｅｍ．Ｉｎｔ．Ｅｄ．４１（２００２）２５９０
【発明の概要】
【発明が解決しようとする課題】
【００１２】
本発明は、クロマトグラフィー分離用の新規な材料、これらの調製方法、およびこのクロマトグラフィー材料を含む分離装置を提供する。特に、本発明は、秩序領域を含み、ある実施形態において、クロマトグラフィー的に向上した孔形状を含む、多孔質無機／有機ハイブリッド材料を提供する。
【課題を解決するための手段】
【００１３】
したがって、一態様において、本発明は、秩序領域を含み、クロマトグラフィー的に向上した孔形状を有する多孔質のハイブリッド無機／有機材料を提供する。
【００１４】
別の態様において、本発明は、以下の式Ｉ、ＩＩ、またはＩＩＩを有する秩序領域を含む多孔質ハイブリッド無機／有機材料を提供する：
（Ａ）ｘ（Ｂ）ｙ（Ｃ）ｚ（式Ｉ）
（式中、繰り返し単位Ａ、Ｂ、およびＣの順序は、ランダム、ブロック、またはランダムとブロックとの組み合わせであってよく；
Ａは、有機結合を介して１つ以上の繰り返し単位ＡまたはＢに共有結合している、有機繰り返し単位であり；
Ｂは、無機シロキサン結合を介して１つ以上の繰り返し単位ＢまたはＣに結合しており、有機結合を介して１つ以上の繰り返し単位ＡまたはＢにさらに結合することができる、オルガノシロキサン繰り返し単位であり；
Ｃは、無機結合を介して１つ以上の繰り返し単位ＢまたはＣに結合している、無機繰り返し単位であり；
ｘ、ｙは正の数であり、ｚは負でない数であり、ｚ＝０である場合、０．００２≦ｘ／ｙ≦２１０であり、ｚ≠０である場合、０．０００３≦ｙ／ｚ≦５００および０．００２≦ｘ／（ｙ＋ｚ）≦２１０である）；
（Ａ）ｘ（Ｂ）ｙ（Ｂ＊）ｙ＊（Ｃ）ｚ（式ＩＩ）
（式中、繰り返し単位Ａ、Ｂ、Ｂ＊、およびＣの順序は、ランダム、ブロック、またはランダムとブロックとの組み合わせであってよく；
Ａは、有機結合を介して１つ以上の繰り返し単位ＡまたはＢに共有結合している、有機繰り返し単位であり；
Ｂは、無機シロキサン結合を介して１つ以上の繰り返し単位ＢまたはＢ＊またはＣに結合しており、有機結合を介して１つ以上の繰り返し単位ＡまたはＢにさらに結合することができる、オルガノシロキサン繰り返し単位であり；
Ｂ＊は、無機シロキサン結合を介して１つ以上の繰り返し単位ＢまたはＢ＊またはＣに結合しているオルガノシロキサン繰り返し単位であり、Ｂ＊は、反応性（すなわち重合性）有機成分を有さず、重合後に脱保護可能な保護された官能基をさらに有することができる、オルガノシロキサン繰り返し単位であり；
Ｃは、無機結合を介して１つ以上の繰り返し単位ＢまたはＢ＊またはＣに結合している、無機繰り返し単位であり；
ｘ、ｙは正の数であり、ｚは負でない数であり、ｚ＝０である場合、０．００２≦ｘ／（ｙ＋ｙ＊）≦２１０であり、ｚ≠０である場合、０．０００３≦（ｙ＋ｙ＊）／ｚ≦５００および０．００２≦ｘ／（ｙ＋ｙ＊＋ｚ）≦２１０である）；または
［Ａ］ｙ［Ｂ］ｘ（式ＩＩＩ）
（式中、ｘおよびｙは整数であり、Ａは、
ＳｉＯ２／（Ｒ１ｐＲ２ｑＳｉＯｔ）ｎまたはＳｉＯ２／［Ｒ３（Ｒ１ｒＳｉＯｔ）ｍ］ｎ
であり；式中、Ｒ１およびＲ２は独立して、置換または非置換Ｃ１−Ｃ７アルキル基、もしくは置換または非置換アリール基であり、Ｒ３は、２つ以上のケイ素原子を架橋させる置換または非置換Ｃ１−Ｃ７アルキレン基、アルケニレン基、アルキニレン基、またはアリーレン基であり、ｐおよびｑは０、１、または２であり、但しｐ＋ｑ＝１または２であり、ｐ＋ｑ＝１の場合、ｔ＝１．５であり、ｐ＋ｑ＝２の場合、ｔ＝１であり；ｒは０または１であり、但しｒ＝０の場合、ｔ＝１．５であり、ｒ＝１の場合、ｔ＝１であり；ｍは２以上の整数であり；ｎは０．０１から１００の数であり；
Ｂは：
ＳｉＯ２／（Ｒ４ｖＳｉＯｔ）ｎ
であり、式中、Ｒ４は、ヒドロキシル、フッ素、アルコキシ、アリールオキシ、置換シロキサン、タンパク質、ペプチド、炭水化物、核酸、またはこれらの組み合わせであり、Ｒ４は、Ｒ１、Ｒ２、およびＲ３ではなく；ｖは１または２であり、但し、ｖ＝１の場合、ｔ＝１．５であり、ｖ＝２の場合、ｔ＝１であり；ｎは０．０１から１００の数であり；
式ＩＩＩの材料は、内部領域および外面を有し、前記材料の前記内部領域はＡで表される組成を有し；前記材料の前記外面はＡおよびＢで表される組成を有し、前記外部の組成は、約１から約９９％の間のＢの組成と、残分を構成するＡとである）。
【００１５】
本発明の別の態様は、本発明によって提供される多孔質ハイブリッド無機／有機材料の調製方法を提供する。この方法は、：
（ａ）孔再構成テンプレートを形成する工程と；
（ｂ）多孔質ハイブリッド無機／有機材料の孔を、孔再構成テンプレートと接触させることで、孔を秩序領域に再構成させることによって、多孔質ハイブリッド無機／有機材料の孔を再構成させる工程と；
（ｃ）孔再構成テンプレートを再構成された孔から除去し、これによって秩序領域を含む多孔質ハイブリッド無機／有機材料を調製する工程とを含む。
【００１６】
本発明は、本発明によって提供された秩序領域を有する多孔質ハイブリッドの無機／有機ハイブリッド材料を含む分離装置も提供する。関連する態様においては、本発明は、多孔質ハイブリッド無機／有機材料を受け入れる円筒形内部を有するカラムと、本発明によって提供された秩序領域を有する多孔質ハイブリッド無機／有機材料を含むクロマトグラフィー層とを有するクロマトグラフィーカラムを提供する。
【００１７】
別の態様においては、本発明は、秩序領域を有する多孔質ハイブリッド無機／有機材料であって、
（ａ）孔再構成テンプレートを形成する工程と；
（ｂ）多孔質ハイブリッド無機／有機材料の孔を、孔再構成テンプレートと接触させることで、孔を秩序領域に再構成させることによって、多孔質ハイブリッド無機／有機材料の孔を再構成させる工程と；
（ｃ）孔再構成テンプレートを再構成された孔から除去する工程とを含む方法によって調製された材料を提供する。
【図面の簡単な説明】
【００１８】
【図１】孔テンプレート分子（たとえば、界面活性剤）の円筒形ミセルの束の形態にある孔再構成テンプレートの一種の形成を示している。
【図２】本発明の方法を使用した、非晶質から秩序領域への粒子孔の変換を示している。
【図３】実施例９の方法Ａによって測定される、秩序領域を有するハイブリッド材料６ｒ、６ｉ、および５ｅが示すＸＲＰＤの重なりパターンを示している（両対数目盛）。
【図４】実施例９の方法Ｂによって測定される、秩序領域を有するハイブリッド材料６ｔ（１００％強度目盛）の示すＸＲＰＤパターンを示している。
【図５】Ａ（本発明による秩序領域を有するハイブリッド材料）およびＢ（秩序領域を有する無機材料）の２種類の材料の透過型電子顕微鏡写真（ＴＥＭ）を示している。
【発明を実施するための形態】
【００１９】
以下に説明する定義を参照しながら、本発明をより詳細に説明する。
【００２０】
「多孔質無機／有機ハイブリッド材料」などにおいて使用される用語「ハイブリッド」は、有機官能性が内部構造または「骨格」無機構造と、ハイブリッド材料表面との両方と一体となっている無機系構造を含む。ハイブリッド材料の無機部分は、たとえばアルミナ、シリカ、チタン、または酸化ジルコニウム、もしくはセラミック材料であってよい。好ましい一実施形態においては、ハイブリッド材料の無機部分はシリカである。
【００２１】
「秩序領域」は、Ｘ線粉末回折（ＸＲＰＤ）で測定して約０．８から約２０°スキャン範囲（ｘ軸、２θ単位）に回折ピークを示す、多孔質無機／有機ハイブリッド材料中に見られる領域である。ＸＲＰＤは、当分野において周知の特性決定技術である（Ｒ．ジェンキンズ（Ｊｅｎｋｉｎｓ）、Ｒ．Ｌ．スナイダー（Ｓｎｙｄｅｒ）、Ｘ線粉末回折法入門（Ｉｎｔｒｏｄｕｃｔｉｏｎ  ｔｏ  Ｘ−ｒａｙ  Ｐｏｗｄｅｒ  Ｄｉｆｆｒａｃｔｏｍｅｔｒｙ）、ジョン・ワイリー・アンド・サンズ・インコーポレイテッド（Ｊｏｈｎ  Ｗｉｌｅｙ  ＆  Ｓｏｎｓ，Ｉｎｃ．）、ニューヨーク（Ｎｅｗ  Ｙｏｒｋ）、（著作権）１９９６を参照されたい）。秩序領域を有する多孔質無機／有機ハイブリッド材料で観察される最大観察回折ピークの２θ位置は、原子範囲の秩序によって生じ、非晶質材料において観察されることが周知の約２０°から約２３°の２θにおける回折ピークを含まない。本発明の多孔質無機／有機ハイブリッド材料中の秩序領域の質量％値は１から１００％となることができ、この質量の残分が非晶質である。秩序領域を有するハイブリッド材料は、限定するものではないが、六方晶系（ｐ６ｍｍ）、立方晶系（Ｉａ３ｄ）、三斜晶系、単斜晶系、斜方晶系、正方晶系、三方晶系、および層状などの、ＸＲＰＤから誘導される対称性群または空間群によってさらに特徴づけることができる。
【００２２】
「孔再構成テンプレート」は、熱水処理中にシリケートが溶解し沈殿することで、ハイブリッド材料内に秩序領域を形成させるために、ハイブリッドシリケートの組織化を行う物質として定義される。孔再構成テンプレートは、１種類以上の孔テンプレート分子と、場合により１種類以上のテンプレート膨潤分子とで構成される。
【００２３】
「孔テンプレート分子」は、たとえば円柱、球状、六方晶系、立方晶系、三斜晶系、単斜晶系、斜方晶系、正方晶系、三方晶系、層状、単層、平面状、楕円体、円板状、棒状、液滴、ワームホール、逆転またはこの他の高次の網目構造などの様々な形状、大きさ、対称性、および配列のミセル、ベシクル、または網目構造を形成するために、他の孔テンプレート分子と併用される分子として定義される。１種類の孔テンプレート分子、または２種類以上の孔テンプレート分子の組み合わせを使用することができる。孔テンプレート分子は、臨界ミセル濃度（ＣＭＣ）が存在する場合には、このＣＭＣよりも高濃度で使用すると好都合である。孔テンプレート分子は、イオン性でも非イオン性でもよく、このようなものとしては多数の界面活性剤を挙げることができる。
【００２４】
「テンプレート膨潤分子」は、孔テンプレート分子のミセル、ベシクル、または網目構造をより大きな物理的寸法まで膨潤させる、１つの分子または複数の分子の群として定義される。「クロマトグラフィー的に向上した孔形状」は、ミクロ孔の小集団と、メソ孔の十分な集団とのみを含むハイブリッド材料中に見られる。＜約３４Åの直径のすべての孔が、粒子の比表面積の約１１０ｍ２／ｇ未満に寄与する場合に、ミクロ孔の小集団がハイブリッド材料中に実現される。このような少ないミクロ孔表面積を有し、さらにメソ孔の十分な集団を有するハイブリッド材料では、高い分離効率および良好な質量移動（たとえば、バンド拡散の軽減、および良好なピーク形状によって確認される）などのクロマトグラフィーの向上が得られる。
【００２５】
「ミクロ孔表面積」は、ＢＪＨ法を使用した等温線の吸着の脚からの多点窒素収着解析によって求められた、３４Å以下の直径を有する孔の表面積として定義される。
【００２６】
約３５Åから約５００Å、たとえば好ましくは約６０Åから約５００Å、たとえばさらにより好ましくは約１００Åから約３００Åの直径のすべての孔が、材料の比表面積に十分に寄与する場合、たとえば、材料の比表面積の約３５から約７５０ｍ２／ｇ、たとえば好ましくは約６５から５５０ｍ２／ｇ、たとえばさらにより好ましくは約１００から３５０ｍ２／ｇに寄与する場合に、「メソ孔の十分な集団」がハイブリッド材料中に実現される。
【００２７】
秩序領域を有する多孔質無機／有機ハイブリッド材料は、ユニモーダルまたはバイモーダルなメソ孔分布によってさらに特徴づけることができる。モーダルポイントは、ＢＪＨ法を使用した窒素等温線の脱着の脚から計算されるｄＶ／ｄｌｏｇ（Ｄ）対Ｄのプロットから求められる孔径の関数として、孔容積が最大となる（すなわち、最も頻度が高い）点として定義される。この材料は、透過型電子顕微鏡検査（ＴＥＭ）によって測定される、分子から原子スケールのレベルで構造的配向性、順序、またはパターンによってさらに特徴づけることができる。
【００２８】
「ユニモーダルメソ孔分布」は、３５から５００Åの間で１つのモーダルポイントが観察される場合に見られる。
【００２９】
「バイモーダルメソ孔分布」は、３５から５００Åの間のプロットの中に２つのモーダルポイントを含み、第１のモーダルポイントが５０Å未満にあり、第２のモーダルポイントが５０Åを超えたところにあるハイブリッド材料に見られる。
【００３０】
用語「モノリス」は、連続し相互連結した孔構造を１つの断片の中に有する多孔質三次元材料を含むことを意図している。モノリスは、たとえば、所望の形状の型に前駆体を注型することによって調製される。モノリスという用語は、最終製品が個別粒子を含む、充填されて層構成となる個別粒子の集団と区別されることを意味する。
【００３１】
用語「合体」および「合体した」は、適切な化学的または物理的な方法によって、たとえば加熱によって、数種類の個別の成分が凝集して１つの新しい成分が得られる材料を表すことを意図している。合体という用語は、最終製品が個別粒子を含む、層構成などの物理的に接近した個別粒子の集団と区別されることを意味する。
【００３２】
用語「インキュベーション」は、無機／有機ハイブリッドモノリス材料の調製中、前駆体がゲル化し始める時間を表すことを意図している。
【００３３】
用語「エージング」は、無機／有機ハイブリッドモノリス材料の調製中、モノリス材料の中実ロッドが形成される時間を表すことを意図している。
【００３４】
用語「マクロ孔」は、クロマトグラフィー的に有用な流速において、低い抵抗で液体が材料内を直接通過できる材料の孔を含むことを意図している。たとえば、本発明のマクロ孔は、約０．０５μｍを超える孔径を有する孔、約０．０５μｍから約１００μｍの範囲の孔径を有する孔、約０．１１μｍから約１００μｍの孔径を有する孔、および約０．５μｍから約３０μｍの孔径を有する孔を含むことを意図しているが、これらに限定されるものではない。
【００３５】
用語「クロマトグラフィー的に有用な流速」は、クロマトグラフィー法においてクロマトグラフィーの当業者が使用する流速を含むことを意図している。
【００３６】
用語「官能基」は、たとえばオクタデシル（Ｃ１８）またはフェニルなど、クロマトグラフィーの固定相にある種のクロマトグラフィー機能を付与する有機基を含む。このような官能基は、たとえば、誘導体化またはコーティング、および後の架橋などによって、ベース材料に取り付けられる本明細書において開示されるような表面改質剤中に存在し、これによって表面改質剤の化学的性質がベース材料に付与される。一実施形態においては、このような表面改質剤は、式Ｚａ（Ｒ’）ｂＳｉ−Ｒを有し、式中、Ｚ＝Ｃｌ、Ｂｒ、Ｉ、Ｃ１−Ｃ５アルコキシ、ジアルキルアミノ、たとえばジメチルアミノ、またはトリフルオロメタンスルホネートであり；ａおよびｂはそれぞれ０から３の整数であり、但しａ＋ｂ＝３であり；Ｒ’は、Ｃ１−Ｃ６直鎖、環状、または分岐のアルキル基であり、Ｒは官能基である。Ｒ’は、たとえば、メチル、エチル、プロピル、イソプロピル、ブチル、ｔ−ブチル、ｓｅｃ−ブチル、ペンチル、イソペンチル、ヘキシル、またはシクロヘキシルであってよく；好ましくは、Ｒ’はメチルである。
【００３７】
秩序領域を有するまたは有さない多孔質無機／有機ハイブリッド粒子およびモノリス材料は、表面改質剤でさらに置換または誘導体化が可能な有機基とシラノール基との両方を有する。「表面改質剤」は、（典型的には）クロマトグラフィー固定相にある種のクロマトグラフィー機能を付与する有機基を含む。本明細書において開示されるような表面改質剤は、たとえば、誘導体化またはコーティング、および後の架橋によってベース材料に取り付けられて、表面改質剤の化学的性質がベース材料に付与される。一実施形態においては、ハイブリッド材料の有機基が反応して、表面改質剤と有機共有結合を形成する。有機化学およびポリマー化学において周知の多数の機構によって、たとえば、限定するものではないが、求核性、求電子性、付加環化、フリーラジカル、カルベン、ニトレン、およびカルボカチオンの反応によって、この改質剤は、材料の有機基と有機共有結合を形成することができる。有機共有結合は、有機化学の一般的な元素の間、たとえば、限定するものではないが水素、ホウ素、炭素、窒素、酸素、ケイ素、リン、硫黄、およびハロゲンの間の共有結合の形成を伴うものとして定義される。さらに、炭素−ケイ素結合および炭素−酸素−ケイ素結合は有機共有結合となるが、一方、ケイ素−酸素−ケイ素結合は有機共有結合とはならない。一般に、多孔質無機／有機ハイブリッド粒子およびモノリス材料は、有機基表面改質剤、シラノール基表面改質剤、ポリマーコーティング表面改質剤、および以上の表面改質剤の組み合わせによって改質することができる。
【００３８】
たとえば、シラノール基は、式Ｚａ（Ｒ’）ｂＳｉ−Ｒを有する化合物によって表面改質され、この式中、Ｚ＝Ｃｌ、Ｂｒ、Ｉ、Ｃ１−Ｃ５アルコキシ、ジアルキルアミノ、たとえば、ジメチルアミノ、またはトリフルオロメタンスルホネートであり；ａおよびｂはそれぞれ０から３の整数であり、但しａ＋ｂ＝３であり；Ｒ’は、Ｃ１−Ｃ６直鎖、環状、または分岐のアルキル基であり、Ｒは官能基である。Ｒ’は、たとえば、メチル、エチル、プロピル、イソプロピル、ブチル、ｔ−ブチル、ｓｅｃ−ブチル、ペンチル、イソペンチル、ヘキシル、またはシクロヘキシルであってよく；好ましくは、Ｒ’はメチルである。ある実施形態においては、これらの有機基も同様に官能化される。
【００３９】
官能基Ｒとしては、アルキル、アリール、シアノ、アミノ、ジオール、ニトロ、陽イオン交換基、または陰イオン交換基、もしくは埋め込み極性官能基を挙げることができる。好適なＲ官能基の例としては、Ｃ１−Ｃ２０などのＣ１−Ｃ３０アルキル、たとえばオクチル（Ｃ８）、オクタデシル（Ｃ１８）、およびトリアコンチル（Ｃ３０）；アルカリール、たとえばＣ１−Ｃ４−フェニル；シアノアルキル基、たとえばシアノプロピル；ジオール基、たとえばプロピルジオール；アミノ基、たとえばアミノプロピル；ならびに埋め込み極性官能基を有するアルキル基またはアリール基、たとえば、米国特許第５，３７４，７５５号（この記載内容が参照により本明細書に組み込まれる）に開示されるようなカルバメート官能基が挙げられる。このような基としては、一般式
【００４０】
【化１】
2015180883.tif 000002
の基が挙げられ、式中ｌ、ｍ、ｏ、ｒ、およびｓは０または１であり、ｎは０、１、２、または３であり、ｐは０、１、２、３、または４であり、ｑは０から１９の整数であり；Ｒ３は、水素、アルキル、シアノ、およびフェニルからなる群より選択され；Ｚ、Ｒ’、ａ、およびｂは前述の定義の通りである。好ましくは、カルバメート官能基は、以下に示す一般構造を有し：
【００４１】
【化２】
2015180883.tif 000003
式中、Ｒ５は、たとえば、シアノアルキル、ｔ−ブチル、ブチル、オクチル、ドデシル、テトラデシル、オクタデシル、またはベンジルであってよい。好都合には、Ｒ５は、オクチル、ドデシル、またはオクタデシルである。
【００４２】
好ましい一実施形態においては、表面改質剤は、オクチルトリクロロシランまたはオクタデシルトリクロロシランなどのオルガノトリハロシランであってよい。さらに好ましい実施形態においては、表面改質剤は、オクチルジメチルクロロシランまたはオクタデシルジメチルクロロシランなどのハロポリオルガノシランであってよい。ある実施形態においては、表面改質剤は、オクタデシルトリメトキシシランである。
【００４３】
別の実施形態においては、本発明のハイブリッド材料の有機基およびシラノール基の両方について、表面改質または誘導体化が行われる。別の実施形態においては、本発明のハイブリッド材料は、ポリマーでコーティングすることによって表面改質される。
【００４４】
用語「脂肪族基」は、典型的には１から２２個の間の炭素原子を有する直鎖または分岐鎖によって特徴づけられる有機化合物を含む。脂肪族基としては、アルキル基、アルケニル基、およびアルキニル基が挙げられる。複雑な構造の場合、これらの区割りは分岐または架橋することができる。アルキル基は、１つ以上の炭素原子を有する飽和炭化水素を含み、たとえば直鎖アルキル基および分岐鎖アルキル基を含む。このような炭化水素部分は１つ以上の炭素が、たとえば、ハロゲン基、ヒドロキシル基、チオール基、アミノ基、アルコキシ基、アルキルカルボキシ基、アルキルチオ基、またはニトロ基で置換されていてもよい。炭素数が特に指定されない場合、本明細書において使用される「低級脂肪族」は、前述の定義のような脂肪族基（たとえば、低級アルキル、低級アルケニル、低級アルキニル）で１から６個の炭素原子を有するものを意味する。代表的なこのような低級脂肪族基、たとえば低級アルキル基は、メチル、エチル、ｎ−プロピル、イソプロピル、２−クロロプロピル、ｎ−ブチル、ｓｅｃ−ブチル、２−アミノブチル、イソブチル、ｔｅｒｔ−ブチル、３−チオペンチルなどである。本明細書において使用される場合、用語「ニトロ」は−ＮＯ２を意味し；用語「ハロゲン」は−Ｆ、−Ｃｌ、−Ｂｒ、または−Ｉを意味し；用語「チオール」はＳＨを意味し；用語「ヒドロキシル」は−ＯＨを意味する。たとえば、本明細書において使用される用語「アルキルアミノ」は、アミノ基が結合している前述の定義のアルキル基を意味する。好適なアルキルアミノ基としては、１から約１２個の炭素原子、好ましくは１から約６個の炭素原子を有する基が挙げられる。用語「アルキルチオ」は、スルフヒドリル基が結合している前述の定義のアルキル基を意味する。好適なアルキルチオ基としては、１から約１２個の炭素原子、好ましくは１から約６個の炭素原子を有する基が挙げられる。本明細書において使用される用語「アルキルカルボキシル」は、カルボキシル基が結合している前述の定義のアルキル基を意味する。本明細書において使用される用語「アルコキシ」は、結合した酸素を有する前述の定義のアルキル基を意味する。代表的なアルコキシ基としては、１から約１２個の炭素原子、好ましくは１から約６個の炭素原子を有する基、たとえば、メトキシ、エトキシ、プロポキシ、ｔｅｒｔ−ブトキシなどが挙げられる。用語「アルケニル」および「アルキニル」は、少なくとも１つの二重結合または三重結合をそれぞれが有し、アルキルと類似の不飽和脂肪族基を意味する。好適なアルケニル基およびアルキニル基としては、２から約１２個の炭素原子、好ましくは１から約６個の炭素原子を有する基が挙げられる。
【００４５】
用語「脂環式基」は、３つ以上の炭素原子の閉環を含む。脂環式基としては、飽和環状炭化水素であるシクロパラフィンまたはナフテン、２つ以上の二重結合を有する不飽和のシクロオレフィン、ならびに三重結合を有するシクロアセチレンが挙げられる。これらは芳香族基を含まない。シクロパラフィンの例としては、シクロプロパン、シクロヘキサン、およびシクロペンタンが挙げられる。シクロオレフィンの例としては、シクロペンタジエンおよびシクオロクタテトラエンが挙げられる。脂環式基は、縮合環構造、およびアルキル置換脂環式基などの置換脂環式基も含む。脂環式の場合、このような置換基は、低級アルキル、低級アルケニル、低級アルコキシ、低級アルキルチオ、低級アルキルアミノ、低級アルキルカルボキシル、ニトロ、ヒドロキシル、−ＣＦ３、−ＣＮなどをさらに含むことができる。
【００４６】
用語「複素環式基」は、環の１つ以上の原子が、炭素以外の元素、たとえば、窒素、硫黄、または酸素である閉環構造を含む。複素環式基は、飽和でも不飽和でもよく、ピロールおよびフランなどの複素環式基は芳香族性を有することができる。このようなものとしては、キノリンおよびイソキノリンなどの縮合環構造が挙げられる。複素環式基の他の例としては、ピリジンおよびプリンが挙げられる。複素環式基は、１つ以上の構成原子が、たとえば、ハロゲン、低級アルキル、低級アルケニル、低級アルコキシ、低級アルキルチオ、低級アルキルアミノ、低級アルキルカルボキシル、ニトロ、ヒドロキシル、−ＣＦ３、−ＣＮなどで置換されていてもよい。好適な複素環式芳香族基およびヘテロ脂環式基は、一般に、環１つ当たり３から約８員で、１つ以上のＮ原子、Ｏ原子、またはＳ原子を有する、１から３個の別々の環または縮合環を有し、たとえばクマリニル、キノリニル、ピリジル、ピラジニル、ピリミジル、フリル、ピロリル、チエニル、チアゾリル、オキサゾリル、イミダゾリル、インドリル、ベンゾフラニル、ベンゾチアゾリル、テトラヒドロフラニル、テトラヒドロピラニル、ピペリジニル、モルホリノおよびピロリジニルである。
【００４７】
用語「芳香族基」は、１つ以上の環を有する不飽和環状炭化水素を含む。芳香族基としては、０から４個のヘテロ原子を含むことができる５または６員単環基、たとえば、ベンゼン、ピロール、フラン、チオフェン、イミダゾール、オキサゾール、チアゾール、トリアゾール、ピラゾール、ピリジン、ピラジン、ピリダジン、およびピリミジンなどが挙げられる。芳香環は、１つ以上の環位置が、たとえば、ハロゲン、低級アルキル、低級アルケニル、低級アルコキシ、低級アルキルチオ、低級アルキルアミノ、低級アルキルカルボキシル、ニトロ、ヒドロキシル、−ＣＦ３、−ＣＮなどで置換されていてもよい。
【００４８】
用語「アルキル」は、直鎖アルキル基、分岐鎖アルキル基、シクロアルキル（脂環式）基、アルキル置換シクロアルキル基、およびシクロアルキル置換アルキル基などの飽和脂肪族基を含む。ある実施形態においては、直鎖または分岐鎖アルキルは、３０個以下の炭素原子をこの主鎖中に有し、たとえば、直鎖の場合Ｃ１−Ｃ３０であり、分岐鎖の場合Ｃ３−Ｃ３０である。ある実施形態においては、直鎖または分岐鎖アルキルは、２０個以下の炭素原子をこの主鎖中に有し、たとえば、直鎖の場合Ｃ１−Ｃ２０であり、分岐鎖の場合Ｃ３−Ｃ２０であり、より好ましくは１８個以下である。同様に、好ましいシクロアルキルは、４から１０個の炭素原子をこの環構造中に有し、より好ましくは４から７個の炭素原子を環構造中に有する。用語「低級アルキル」は、鎖中に１から６個の炭素を有するアルキル基、および環構造中に３から６個の炭素を有するシクロアルキルを意味する。
【００４９】
さらに、本明細書全体および特許請求の範囲において使用される場合、用語「アルキル」（「低級アルキル」を含む）は、「非置換アルキル」および「置換アルキル」の両方を含み、後者は、炭化水素主鎖の１つ以上の炭素上の水素と置換された置換基を有するアルキル部分を意味する。このような置換基としては、たとえば、ハロゲン、ヒドロキシル、アルキルカルボニルオキシ、アリールカルボニルオキシ、アルコキシカルボニルオキシ、アリールオキシカルボニルオキシ、カルボキシレート、アルキルカルボニル、アルコキシカルボニル、アミノカルボニル、アルキルチオカルボニル、アルコキシル、ホスフェート、ホスホナト、ホスフィナト、シアノ、アミノ（たとえばアルキルアミノ、ジアルキルアミノ、アリールアミノ、ジアリールアミノ、およびアルキルアリールアミノ）、アシルアミノ（たとえばアルキルカルボニルアミノ、アリールカルボニルアミノ、カルバモイル、およびウレイド）、アミジノ、イミノ、スルフヒドリル、アルキルチオ、アリールチオ、チオカルボキシレート、サルフェート、スルホナト、スルファモイル、スルホンアミド、ニトロ、トリフルオロメチル、シアノ、アジド、ヘテロシクリル、アラルキル、もしくは芳香族部分または複素環式芳香族部分を挙げることができる。当業者には周知のように、適切であれば、炭化水素鎖の置換された部分は、これ自体も置換されることができる。シクロアルキルは、たとえば上述の置換基でさらに置換されていてもよい。「アラルキル」部分は、たとえば、１から３個の別々の環または縮合環および６から約１８個の炭素環原子を有する、アリールで置換されたアルキルであり、たとえば、フェニルメチル（ベンジル）である。
【００５０】
用語「アリール」は、０から４個のヘテロ原子を含むことができる５および６員の単環芳香族基を含み、たとえば、非置換または置換ベンゼン、ピロール、フラン、チオフェン、イミダゾール、オキサゾール、チアゾール、トリアゾール、ピラゾール、ピリジン、ピラジン、ピリダジン、およびピリミジンなどが挙げられる。アリール基は、ナフチル、キノリル、インドリルなどの多環式縮合芳香族基も含む。芳香環は、１つ以上の環位置が、たとえばアルキル基に関して前述したような置換基で置換されていてもよい。好適なアリール基としては、非置換および置換フェニル基が挙げられる。本明細書において使用される場合、用語「アリールオキシ」は、結合した酸素原子を有する前述の定義のアリール基を意味する。本明細書において使用される場合、用語「アラルコキシ」は、結合した酸素原子を有する前述の定義のアラルキル基を意味する。好適なアラルコキシ基は、１から３個の別々の環または縮合環と、６から約１８個の炭素環原子とを有し、たとえばＯ−ベンジルである。
【００５１】
本明細書において使用される場合、用語「アミノ」は、式−ＮＲａＲｂの非置換または置換部分を意味し、式中、ＲａおよびＲｂはそれぞれ独立して水素、アルキル、アリール、またはヘテロシクリルである、もしくは、ＲａおよびＲｂを、これらが結合する窒素原子と合わせたものが、環に３から８個の原子を有する環状部分を形成する。したがって、特に明記しない限り、用語「アミノ」は、ピペリジニル基またはピロリジニル基などの環状アミノ部分を含む。「アミノ置換アミノ基」は、ＲａおよびＲｂの少なくとも一方が、アミノ基でさらに置換されているアミノ基を意味する。
【００５２】
（本発明の概要）
本発明は、秩序領域を有する、多孔質ハイブリッド無機／有機材料を提供する。ある実施形態においては、本発明のハイブリッド材料は、クロマトグラフィー的に向上した孔形状も有する。本発明の材料は、球状粒子またはモノリスとして存在することができる。
【００５３】
本発明の材料の秩序領域は、孔再構成テンプレートを使用した熱水処理によって、多孔質ハイブリッド材料の孔を再構成することによって実現される。クロマトグラフィー的に望ましい形態（たとえば、マクロ孔およびメソ孔バイモーダル孔径分布を有する球状粒子およびモノリス）は維持される。さらに、材料は、クロマトグラフィー特性を向上させるためにさらに改質することができる。
【００５４】
秩序領域を有し、好都合にはクロマトグラフィー的に向上した孔形状を有する多孔質無機／有機ハイブリッド材料は、広い表面積をさらに有し、このため物質の保持能力が向上する。非晶質の類似物と比較すると、本発明の材料は、孔の秩序化のために新規な機械的および化学的性質を有することもできる。
【００５５】
多孔質ハイブリッド無機／有機材料
本発明は、適切に形成されたメソポーラス材料を使用する。このような材料は、たとえば、米国特許第６，６８６，０３５号、ＷＯ０３／０１４４５０、米国特許第６，５２８，１６７号、およびＷＯ０４／０４１３９８に記載されている。
【００５６】
たとえば、一実施形態においては、本発明の孔再構成方法は、秩序領域を含む多孔質ハイブリッド無機／有機材料を提供し、この材料は、一般に以下の式Ｉ、式ＩＩ、または式ＩＩＩの中の１つを有する：
（Ａ）ｘ（Ｂ）ｙ（Ｃ）ｚ（式Ｉ）
（式中、繰り返し単位Ａ、Ｂ、およびＣの順序は、ランダム、ブロック、またはランダムとブロックとの組み合わせであってよく；
Ａは、有機結合を介して１つ以上の繰り返し単位ＡまたはＢに共有結合している、有機繰り返し単位であり；
Ｂは、無機シロキサン結合を介して１つ以上の繰り返し単位ＢまたはＣに結合しており、有機結合を介して１つ以上の繰り返し単位ＡまたはＢにさらに結合することができる、オルガノシロキサン繰り返し単位であり；
Ｃは、無機結合を介して１つ以上の繰り返し単位ＢまたはＣに結合している、無機繰り返し単位であり；
ｘ、ｙは正の数であり、ｚは負でない数であり、ｚ＝０である場合、０．００２≦ｘ／ｙ≦２１０であり、ｚ≠０である場合、０．０００３≦ｙ／ｚ≦５００および０．００２≦ｘ／（ｙ＋ｚ）≦２１０である）；
（Ａ）ｘ（Ｂ）ｙ（Ｂ＊）ｙ＊（Ｃ）ｚ（式ＩＩ）
（式中、繰り返し単位Ａ、Ｂ、Ｂ＊、およびＣの順序は、ランダム、ブロック、またはランダムとブロックとの組み合わせであってよく；
Ａは、有機結合を介して１つ以上の繰り返し単位ＡまたはＢに共有結合している、有機繰り返し単位であり；
Ｂは、無機シロキサン結合を介して１つ以上の繰り返し単位ＢまたはＢ＊またはＣに結合しており、有機結合を介して１つ以上の繰り返し単位ＡまたはＢにさらに結合することができる、オルガノシロキサン繰り返し単位であり；
Ｂ＊は、無機シロキサン結合を介して１つ以上の繰り返し単位ＢまたはＢ＊またはＣに結合しているオルガノシロキサン繰り返し単位であり、Ｂ＊は、反応性（すなわち重合性）有機成分を有さず、重合後に脱保護可能な保護された官能基をさらに有することができる、オルガノシロキサン繰り返し単位であり；
Ｃは、無機結合を介して１つ以上の繰り返し単位ＢまたはＢ＊またはＣに結合している、無機繰り返し単位であり；
ｘ、ｙは正の数であり、ｚは負でない数であり、ｚ＝０である場合、０．００２≦ｘ／（ｙ＋ｙ＊）≦２１０であり、ｚ≠０である場合、０．０００３≦（ｙ＋ｙ＊）／ｚ≦５００および０．００２≦ｘ／（ｙ＋ｙ＊＋ｚ）≦２１０である）；または
［Ａ］ｙ［Ｂ］ｘ（式ＩＩＩ）
（式中、ｘおよびｙは自然数であり、Ａは、
ＳｉＯ２／（Ｒ１ｐＲ２ｑＳｉＯｔ）ｎまたはＳｉＯ２／［Ｒ３（Ｒ１ｒＳｉＯｔ）ｍ］ｎ
であり；式中、Ｒ１およびＲ２は独立して、置換または非置換Ｃ１−Ｃ７アルキル基、もしくは置換または非置換アリール基であり、Ｒ３は、２つ以上のケイ素原子を架橋させる置換または非置換Ｃ１−Ｃ７アルキレン基、アルケニレン基、アルキニレン基、またはアリーレン基であり、ｐおよびｑは０、１、または２であり、但しｐ＋ｑ＝１または２であり、ｐ＋ｑ＝１の場合、ｔ＝１．５であり、ｐ＋ｑ＝２の場合、ｔ＝１であり；ｒは０または１であり、但しｒ＝０の場合、ｔ＝１．５であり、ｒ＝１の場合，ｔ＝１であり；ｍは２以上の整数であり；ｎは０．０１から１００の数であり；
Ｂは：
ＳｉＯ２／（Ｒ４ｖＳｉＯｔ）ｎ
であり、式中、Ｒ４は、ヒドロキシル、フッ素、アルコキシ、アリールオキシ、置換シロキサン、タンパク質、ペプチド、炭水化物、核酸、またはこれらの組み合わせであり、Ｒ４は、Ｒ１、Ｒ２、およびＲ３ではなく；ｖは１または２であり、但し、ｖ＝１の場合、ｔ＝１．５であり、ｖ＝２の場合、ｔ＝１であり；ｎは０．０１から１００の数であり；
式ＩＩＩの材料は、内部領域および外面を有し、前記材料の前記内部領域はＡで表される組成を有し；この材料の前記外面はＡおよびＢで表される組成を有し、前記外部の組成は、約１から約９９％の間のＢの組成と、残分を構成するＡとである）。
【００５７】
式ＩＩの材料の一実施形態においては、Ｂは、１つ以上の繰り返し単位ＢまたはＣに結合しており、さらに有機結合を介して１つ以上の繰り返し単位ＡまたはＢに結合している。
【００５８】
式Ｉまたは式ＩＩの材料の一実施形態においては、０．００３≦ｙ／ｚ≦５０および０．０２≦ｘ／（ｙ＋ｚ）≦２１である。別の実施形態においては、０．０３≦ｙ／ｚ≦５および０．２≦ｘ／（ｙ＋ｚ）≦２．１である。
【００５９】
式Ｉまたは式ＩＩの材料のさらに別の実施形態においては、Ａは置換エチレン基であり、Ｂはオキシシリル置換アルキレン基であり、Ｃはオキシシリル基である。ある好ましい実施形態においては、Ａは、
【００６０】
【化３】
2015180883.tif 000004
からなる群より選択され、
式中、各Ｒは独立して、ＨまたはＣ１−Ｃ１０アルキル基であり；ｍは１から２０の整数であり；ｎは０から１０の整数であり；Ｑは、水素、Ｎ（Ｃ１‐６アルキル）３、Ｎ（Ｃ１‐６アルキル）２（Ｃ１‐６アルキレン−ＳＯ３）、またはＣ（Ｃ１‐６ヒドロキシアルキル）３である。ある実施形態においては、各Ｒは独立して、水素、メチル、エチル、またはプロピルである。
【００６１】
式Ｉまたは式ＩＩの材料のある実施形態においては、Ｂは、
【００６２】
【化４】
2015180883.tif 000005
2015180883.tif 000006
からなる群より選択され、
Ｂ＊は、
【００６３】
【化５】
2015180883.tif 000007
からなる群より選択される。
【００６４】
式Ｉまたは式ＩＩの材料のある実施形態においては、Ｃは、
【００６５】
【化６】
2015180883.tif 000008
である。
【００６６】
式ＩＩＩの材料のある実施形態においては、この外面は、約５０から約９０％の間の組成Ｂと、残分を構成する組成Ａとである組成を有する。ある好ましい実施形態においては、この面は、約７０から約９０％の間の組成Ｂと、残分を構成する組成Ａとの組成を有する。
【００６７】
式ＩＩＩの材料の種々の実施形態において、Ｒ４はヒドロキシルである；Ｒ４はフッ素である；Ｒ４はメトキシである；またはＲ４は
−ＯＳｉ（Ｒ５）２−Ｒ６
であり、式中、Ｒ５は、Ｃ１−Ｃ６直鎖、環状、または分岐のアルキル、アリール、またはアルコキシ基、ヒドロキシル基、もしくはシロキサン基であり、Ｒ６は、Ｃ１−Ｃ３６直鎖、環状、または分岐のアルキル、アリール、またはアルコキシ基であり、Ｒ６は、非置換であるか、もしくは、ハロゲン、シアノ、アミノ、ジオール、ニトロ、エーテル、カルボニル、エポキシド、スルホニル、陽イオン交換体、陰イオン交換体、カルバメート、アミド、尿素、ペプチド、タンパク質、炭水化物、核酸官能基、およびこれらの組み合わせからなる群より選択される１つ以上の部分で置換されているかである。ある実施形態においては、Ｒ６はＣ１８基であり、別の実施形態においては、Ｒ６はシアノプロピル基である。
【００６８】
式Ｉまたは式ＩＩを有するハイブリッド材料は、ＷＯ０４／０４１３９８の特に実施例１から９に記載されるように調製される。一般に、このようなハイブリッド材料は、（ａ）アルケニル官能性オルガノシランをテトラアルコキシシランと加水分解的に縮合させる工程と、（ｂ）工程（ａ）の生成物を有機オレフィンモノマーと共重合させる工程と、（ｃ）工程（ｂ）の生成物をさらに加水分解的に縮合させることによって、多孔質無機／有機均一コポリマーハイブリッド材料を調製する工程とによって調製される。この実施形態において、工程（ｂ）および（ｃ）は、実質的に同時に行うことができる。工程（ａ）および（ｂ）は同じ反応容器中で行うことができる。
【００６９】
もしくは、これらの材料は、（ａ）有機オレフィンモノマーをアルケニル官能性オルガノシランと共重合させる工程と、（ｂ）非光学活性ポロゲンの存在下で、工程（ａ）の生成物をテトラアルコキシシランと加水分解的に縮合させることによって、多孔質無機／有機均一コポリマーハイブリッド材料を調製する工程とによって調製される。工程（ａ）および（ｂ）は同じ反応容器中で行うことができる。
【００７０】
また、これらの材料は、有機モノマーとアルケニル官能性オルガノシランとの共重合と、前記アルケニル官能性オルガノシランとテトラアルコキシシランとの加水分解的縮合とを同時に行うことによって、多孔質無機／有機均一コポリマーハイブリッド材料を調製する工程によって調製することもできる。
【００７１】
上記方法の共重合工程は、フリーラジカルで開始することができ、上記方法の加水分解的縮合工程は、酸または塩基の触媒作用によって行うことができる。さらに、この反応は、フリーラジカル重合開始剤を添加した後で加熱することができる。ポロゲンを使用することもできる。
【００７２】
前述の式ＩＩＩのハイブリッド材料は、米国特許第６，５２８，１６７号の特に実施例１から１２に記載のように調製される。一般に、これらの材料は５工程の方法によって調製される。第１の工程においては、メチルトリエトキシシランなどのオルガノトリアルコキシシランと、テトラエトキシシラン（ＴＥＯＳ）などのテトラアルコキシシランとを、酸触媒の存在下でこれら２つの成分の混合物を共加水分解することで、プレポリマー化して、ポリアルキルアルコキシシロキサン（ＰＡＳ）を形成する。第２の工程においては、このＰＡＳを、界面活性剤の存在下の水性媒体中に懸濁させ、さらに、塩基性触媒を使用してゲル化させて、ハイブリッドシリカの多孔質球状粒子を得る。第３の工程においては、このハイブリッドシリカ粒子の孔構造を、熱水処理によって改質して、中間ハイブリッドシリカ生成物を生成し、これ自体は特定の目的に使用することができるし、所望するなら、以下のようにさらに加工することができる。この方法の上記３つの工程によって、従来技術に記載される方法よりもはるかに良好に粒子形態、孔容積、および孔径を制御することができ、したがってクロマトグラフィー的に向上した孔形状が得られる。第４の工程においては、メチル基などの表面有機基の１つ以上をヒドロキシル、フッ素、アルコキシ、またはアリールオキシ基で置換する。
【００７３】
第５の工程においては、ハイブリッドシリカの元の表面シラノール基および新しく形成された表面シラノール基を、オクタデシルジメチルクロロシランなどのハロポリオルガノシランと反応させることなどによって、有機官能基でさらに誘導体化することができる。オクタデシル基などの有機基の表面被覆率は、従来のハイブリッド系充填材料よりも高く、続いて誘導体化された材料は、低ｐＨ移動相において安定性が増加する場合がある。
【００７４】
別の実施形態においては、本発明は、秩序領域を含み、クロマトグラフィー的に向上した孔形状を有する多孔質ハイブリッド無機／有機材料を提供する。このような材料は、米国特許第６，６８６，０３５号およびＷＯ０３／０１４４５０に記載されており、式ＳｉＯ２／（Ｒ２ｐＲ４ｑＳｉＯｔ）ｎまたはＳｉＯ２／［Ｒ６（Ｒ２ｒＳｉＯｔ）ｍ］ｎを有し、式中、Ｒ２およびＲ４は独立して、Ｃ１−Ｃ１８脂肪族部分または芳香族部分（これらはアルキル、アリール、シアノ、アミノ、ヒドロキシル、ジオール、ニトロ、エステル、イオン交換基、または埋め込み極性官能基でさらに置換されていてもよい）であり、Ｒ６は、２つ以上のケイ素原子を架橋させる置換または非置換Ｃ１−Ｃ１８アルキレン、アルケニレン、アルキニレン、またはアリーレン部分であり、ｐおよびｑは０、１、または２であり、但しｐ＋ｑ＝１または２であり、ｐ＋ｑ＝１の場合、ｔ＝１．５であり、ｐ＋ｑ＝２の場合、ｔ＝１であり；ｒは０または１であり、但しｒ＝０の場合、ｔ＝１．５であり、ｒ＝１の場合、ｔ＝１であり；ｍは２以上の整数であり、ｎは０．０３から１．５、より好ましくは、０．１から１、さらにより好ましくは０．２から０．５の数である。Ｒ２は、官能基Ｒ（前述の定義の通り）でさらに置換されていてもよい。一実施形態においては、ｎは０．０３から１．５の数である。好ましい一実施形態においては、ｎは０．２から０．５の数である。
【００７５】
秩序領域を有する多孔質無機／有機ハイブリッド材料は、Ｎ２収着分析により測定して、一般に約５０から８００ｍ２／ｇ、好ましくは約１００から７００ｍ２／ｇ、より好ましくは約３００から６００ｍ２／ｇの比表面積を有する。ハイブリッド材料の比孔容積は、一般に約０．２５から１．５ｃｍ３／ｇ、好ましくは約０．４から１．４ｃｍ３／ｇ、より好ましくは約０．７から１．３ｃｍ３／ｇである。この材料の平均孔径は、一般に約５０から５００Å、好ましくは約５０から４００Å、より好ましくは約５０から３００Åである。秩序領域を有し、クロマトグラフィー的に向上した孔形状を有する多孔質無機／有機ハイブリッド材料のミクロ孔表面積は、約１１０ｍ２／ｇ未満、好ましくは約１０５ｍ２／ｇ未満、より好ましくは約８０ｍ２／ｇ未満、さらにより好ましくは約５０ｍ２／ｇ未満である。
【００７６】
孔秩序領域とクロマトグラフィー的に向上した孔形状とを有する多孔質無機／有機ハイブリッド材料は、前述のように製造することができ、実施例に示される具体例のように製造することができる。一実施形態においては、孔秩序領域とクロマトグラフィー的に向上した孔形状とを有する多孔質無機／有機ハイブリッド材料は、ハイブリッドシリカの多孔質球状粒子を含む。
【００７７】
ハイブリッドシリカの多孔質球状粒子は、米国特許第６，６８６，０３５号に記載されるように調製される。たとえば、ハイブリッドシリカの多孔質球状粒子は、好ましい一実施形態においては、多段階方法によって調製することができる。第１の工程においては、メチルトリエトキシシランなどの１種類以上のオルガノアルコキシシランと、テトラエトキシシラン（ＴＥＯＳ）などのテトラアルコキシシランとを、酸触媒の存在下でこれら２種類以上の成分の混合物を共加水分解することで、プレポリマー化して、ポリオルガノアルコキシシロキサン（ＰＯＳ）、たとえばポリアルキルアルコキシシロキサンを形成する。第２の工程においては、このＰＯＳを、１種類の界面活性剤または複数の界面活性剤の組み合わせの存在下、水性媒体中に懸濁させ、さらに、塩基性触媒を使用してゲル化させて、ハイブリッドシリカの多孔質球状粒子を得る。第３の工程においては、ハイブリッドシリカ粒子の孔構造を、熱水処理によって改質して、中間ハイブリッドシリカ生成物を生成し、これ自体は特定の目的に使用することができるし、望ましくは、以下のようにさらに加工することができる。この方法の上記３つの工程によって、従来技術に記載される方法よりもはるかに良好に粒子の球形度、形態、孔容積、および孔径を制御することができ、したがってクロマトグラフィー的に向上した孔形状が得られる。
【００７８】
一実施形態においては、ハイブリッドシリカの表面有機基は、後の工程において、粒子の有機基と改質試薬との間に有機共有結合を形成することによる誘導体化または改質が行われる。もしくは、ハイブリッドシリカの表面シラノール基は、オルガノトリハロシラン、たとえば、オクタデシルトリクロロシラン、またはハロポリオルガノシラン、たとえば、オクタデシルジメチルクロロシランと反応させるなどによってシロキサン官能基への誘導体化または改質が行われる。
【００７９】
もしくは、ハイブリッドシリカの表面有機基とシラノール基との両方について、誘導体化または改質が行われる。こうして調製された材料の表面は、次に、たとえば、ゲル化中に埋め込まれたアルキル、および１つ以上の誘導体化工程中に加えられた有機基などの有機基で覆われる。全有機基の表面被覆率は、従来のシリカ系充填材料よりも高く、このため、ハイブリッドシリカ中の残留シラノール基の表面密度がより小さくなる。
【００８０】
プレポリマー化工程が、酸触媒の存在下での２種類以上の成分の混合物の共加水分解を伴う場合は、オルガノアルコキシシラン、たとえば、オルガノトリアルコキシシランの含有率を、たとえば、テトラアルコキシシラン１モル当たり約０．０３から約１．５モル、より好ましくは、約０．２から約０．５モルで変化させることができる。加水分解に使用される水の量は、たとえば、シラン１モル当たり１．１０から１．３５モルで変化させることができる。均一溶液の形態のシラン、水、およびエタノールの混合物を、アルゴン気流下で、撹拌し、加熱還流する。ポリオルガノアルコキシシロキサン（ＰＯＳ）、たとえば、ポリアルキルアルコキシシロキサンを形成するためのプレポリマー化に十分な時間還流した後、溶媒、および主としてエタノールである副生成物を反応混合物から留去する。この後、残留物を、アルゴン雰囲気下、たとえば、１．５から１６時間の時間、１２０から１４０℃の範囲内などの高温で加熱する。この残留物を、たとえば、１０−２から１０−３ｔｏｒｒなどの減圧下でたとえば１から３時間、同じ温度でさらに加熱して、あらゆる揮発性化学種を除去する。
【００８１】
第２の工程において、撹拌することによって、上記ＰＯＳを、５５℃の水およびエタノールを含有する溶液中に、微小ビーズとして懸濁させる。この溶液中のエタノールの体積％は、１０から２０％で変動する。トリトン（Ｔｒｉｔｏｎ）Ｘ−１００またはトリトン（Ｔｒｉｔｏｎ）Ｘ−４５などの非イオン性界面活性剤を懸濁剤として上記懸濁剤に加える。もしくは、トリトンＸ−４５と、少量のグリコール酸エトキシレート４−ｔｅｒｔ−ブチルフェニルエーテル、ドデシル硫酸ナトリウム（ＳＤＳ）、またはトリス（ヒドロキシメチル）アミノメタンラウリルサルフェート（ＴＤＳ）との混合物を、懸濁剤として上記懸濁液に加える。
【００８２】
アルキルフェノキシポリエトキシエタノールなどの界面活性剤は、ＰＯＳビーズと水相との間の疎水性／親水性界面において配向して、ＰＯＳビーズを安定化させると考えられている。界面活性剤は、これらの親水性基によって、ゲル化工程中のＰＯＳビーズの表面上の水および塩基性触媒の濃度を高め、表面から中心に向かってＰＯＳビーズのゲル化を誘導すると考えられている。ＰＯＳビーズの表面構造を調整するために界面活性剤を使用することで、ゲル化過程全体でＰＯＳビーズの形状が安定化され、不規則な形状、たとえば「シェル型」、および不均一な形態を有する粒子の形成が最小限になったり、抑制されたりする。
【００８３】
ＰＯＳ単独ではなく、ＰＯＳとトルエンとを含有する溶液を水相中に懸濁させることもできる。水相に対して不溶性であるトルエンは、ゲル化工程中はＰＯＳビーズ中に残留し、ポロゲンとして機能する。ＰＯＳ／トルエン溶液中のトルエンの相対量を制御することによって、最終ハイブリッドシリカの孔容積をより精密に制御することができる。これによって、０．７から１．３ｃｍ３／ｇなどの大きな孔容積を有するハイブリッドシリカ粒子を調製することができる。
【００８４】
ゲル化工程は、水酸化アンモニウムなどの塩基性触媒を、撹拌しながら５５℃のＰＯＳ懸濁液中に加えることによって開始する。この後、この反応混合物を同じ温度で撹拌して、反応を完了させる。水酸化ナトリウムなどの塩基は望ましくない陽イオンの供給源となり、水酸化アンモニウムは洗浄工程における除去が容易であるため、水酸化アンモニウムが好ましい。こうして調製されたハイブリッドシリカを濾過し、水およびメタノールで洗浄してアンモニウムイオンを除去し、続いて乾燥させる。
【００８５】
本発明の別の実施形態は、多孔質無機／有機ハイブリッドモノリス材料を提供する。モノリス材料は、たとえば、ＷＯ０３／０１４４５０およびＷＯ０４／０４１３８９に記載されている。本発明のハイブリッドモノリス材料は、前述のようにして調製した無機／有機ハイブリッド粒子を合体させることによって間接的に調製することもできるし、無機および有機前駆体から直接調製することもできる。本発明のハイブリッドモノリス材料は、有機基の表面被覆率が高く、ある実施形態においては、クロマトグラフィー的に向上した孔形状を有する。さらに、シリカ主鎖中に有機部分を組み込むことによって、本発明のハイブリッド粒子に見られるように、ハイブリッドモノリス材料の疎水性を調整して、非常に改善されたアルカリ性安定性を付与することができる。
【００８６】
多孔質無機／有機ハイブリッドモノリス材料は、後述するように製造することができる。好ましい一実施形態においては、前述の方法によって調製した本発明のハイブリッドシリカの多孔質球状粒子を、さらに改質せずに使用することができる。これらのハイブリッド粒子を、未結合のシリカなどの第２の材料と混合して、カラムなどの容器中に充填する。充填終了後、混合物を、合体、たとえば焼結させ、続いて第２の材料を洗浄工程によって除去する。このハイブリッドモノリス材料を、溶媒で洗浄するなどによってさらに加工することで、ハイブリッドモノリス材料が得られる。
【００８７】
もしくはモノリス材料は、ゾル−ゲル法によって直接調製することもできる。無機および有機前駆体から１段階で無機／有機ハイブリッドモノリス材料を直接調製するための一般的方法は、以下の方法を特徴とすることができる。
【００８８】
最初に、酢酸などの水性酸と、界面活性剤と、無機前駆体、たとえばテトラアルコキシシランと、有機前駆体、たとえばオルガノアルコキシシラン、たとえば、オルガノトリアルコキシシランとを含有する溶液を調製する。酸濃度の範囲は約０．１ｍＭから５００ｍＭ、より好ましくは約１０ｍＭから１５０ｍＭ、さらにより好ましくは約５０ｍＭから１２０ｍＭである。界面活性剤濃度の範囲は、約３重量％から１５重量％の間、より好ましくは約７から１２重量％の間、さらにより好ましくは約８重量％から１０重量％の間である。さらに、この方法で使用されるメチルトリメトキシシランおよびテトラメトキシシランなどの全シラン濃度の範囲は、約５ｇ／ｍＬ未満、より好ましくは２ｇ／ｍＬ未満、さらにより好ましくは１ｇ／ｍＬ未満に維持される。
【００８９】
上記ゾル溶液を、次に制御された温度でインキュベートすると、連続で相互連結した孔構造を有する三次元ゲルが得られる。インキュベーション温度の範囲は、溶液のほぼ凝固点から９０℃の間、より好ましくは約２０℃から７０℃の間、さらにより好ましくは約３５℃から６０℃の間である。得られたゲルを、制御されたｐＨ、好ましくはｐＨ約２から３、および好ましくは約２０から７０℃、より好ましくは約３５から６０℃の温度で、約５時間から約１０日、より好ましくは約１０時間から約７日、さらにより好ましくは約２日から約５日の間エージングすることで、固体モノリス材料が得られる。
【００９０】
ハイブリッド材料をさらにゲル化させ、界面活性剤を除去するために、約０℃から８０℃、より好ましくは約２０℃から７０℃の間、さらにより好ましくは約４０℃から６０℃の間の温度の水酸化アンモニウムなどの塩基性水溶液で、上記モノリス材料を洗浄する。さらに、ある実施形態においては、塩基の濃度は、約１０−５Ｎから１Ｎの間、より好ましくは約１０−４Ｎから０．５Ｎの間、さらにより好ましくは約１０−３Ｎから０．１Ｎの間である。このモノリス材料は、約１から６日、より好ましくは約１．５から４．５日、さらにより好ましくは約２から３日の間洗浄する。
【００９１】
さらに、このモノリス材料は、オートクレーブ中など高温の塩基性溶液で熱水処理することで、モノリス材料の孔構造を改善することができる。熱水処理の好ましいｐＨは、約７．０から１２．０の間であり、より好ましくは約７．３から１１．０の間、さらにより好ましくは約７．５から１０．６の間である。熱水処理の温度は、約１１０℃から１８０℃の間、より好ましくは約１２０℃から１６０℃の間、さらにより好ましくは約１３０℃から１５５℃の間である。次に、モノリス材料を水で洗浄した後、メタノール、エタノール、アセトニトリル、テトラヒドロフラン、またはヘキサンで溶媒交換し、室温で乾燥させる。このモノリス材料を次に、約７０から１２０℃、好ましくは約１００℃において約１６から２４時間減圧乾燥する。
【００９２】
引き続く工程において、直接または間接的に調製したハイブリッドモノリス材料の表面有機基は、場合により、モノリス材料の有機基および／またはシラノール基と改質試薬との間に共有結合を形成することによって誘導体化または改質が行われ、これは場合により、ハイブリッド粒子に関して前述したようにポリマーのコーティングなどを含む。
【００９３】
本発明の調製されたままのハイブリッド材料は、クロマトグラフィー性能を向上させるために種々の方法で改質することができる。一実施形態においては、調製されたままのハイブリッド材料の孔構造が熱水処理によって改質され、これによって、窒素（Ｎ２）収着分析によって確認されるように、孔の開口部および孔径が拡大され、この結果、クロマトグラフィー的に向上した孔形状を有するハイブリッド材料が得られる。この熱水処理は、調製されたままのハイブリッド材料と、有機塩基水溶液とを含有するスラリーを調製し、このスラリーをオートクレーブ中、高温、たとえば約１４３から１６８℃で約６から２８時間加熱することによって行われる。このスラリーのｐＨは、濃酢酸を使用して約８．０から１０．７の範囲内となるように調整することができる。このスラリーの濃度は、塩基溶液５から１０ｍＬ当たり約１ｇのハイブリッド材料の範囲内である。このように処理されたハイブリッド材料を濾過し、濾液のｐＨが約７になるまで水で洗浄し、アセトンで洗浄して、約１００℃において約１６時間減圧乾燥する。得られたハイブリッド材料は、約１００から３００Åの範囲内の平均孔径を示す。熱水処理したハイブリッド材料の孔は、本発明において説明されるような熱水処理で改質していないハイブリッド材料と同様の方法で再構成することができる。
【００９４】
さらに、熱水処理したハイブリッドシリカの表面は有機基を含み、これは、ハイブリッド材料の有機基に対して反応性である試薬と反応させることで誘導体化することができる。たとえば、材料上のビニル基は、臭素（Ｂｒ２）、水素（Ｈ２）、フリーラジカル、成長するポリマーラジカル中心、ジエンなどの種々のオレフィン反応性試薬と反応させることができる。別の例として、材料上のヒドロキシル基は、イソシアネート、カルボン酸、カルボン酸塩化物、および前述の反応性オルガノシランなどの種々のアルコール反応性試薬と反応させることができる。この種の反応は、マーチ（Ｍａｒｃｈ）、Ｊ．「最新有機化学」（Ａｄｖａｎｃｅｄ  Ｏｒｇａｎｉｃ  Ｃｈｅｍｉｓｔｒｙ）、第３版（３ｒｄ  Ｅｄｉｔｉｏｎ）、ワイリー（Ｗｉｌｅｙ）、ニューヨーク（Ｎｅｗ  Ｙｏｒｋ）、１９８５；オーディアン（Ｏｄｉａｎ）、Ｇ．「重合の原理」（Ｔｈｅ  Ｐｒｉｎｃｉｐｌｅｓ  ｏｆ  Ｐｏｌｙｍｅｒｉｚａｔｉｏｎ）、第２版（２ｎｄ  Ｅｄｉｔｉｏｎ）、ワイリー、ニューヨーク、１９８１などの文献によって周知となっており、これらの記載内容が参照により本明細書に組み込まれる。
【００９５】
さらに、熱水処理したハイブリッドシリカの表面はシラノール基も含み、これは反応性オルガノシランと反応させることによって誘導体化することができる。ハイブリッドシリカの表面誘導体化は、たとえば、有機溶媒中、還流条件下でオクタデシルトリクロロシランまたはオクタデシルジメチルクロロシランと反応させることなどによる標準的方法により行われる。トルエンなどの有機溶媒がこの反応に典型的に使用される。この反応を触媒するために、ピリジンまたはイミダゾールなどの有機塩基が反応混合物に加えられる。次に、この反応の生成物を水、トルエン、およびアセトンで洗浄し、約８０℃から１００℃において約１６時間減圧乾燥する。この結果得られたハイブリッドシリカは、前述の手順と同様の手順を使用して、トリメチルクロロシランまたはヘキサメチルジシラザンなどの短鎖シランとさらに反応させて、残留シラノール基をエンドキャップすることができる。
【００９６】
さらに一般に、ハイブリッドシリカ材料の表面は、表面改質剤、たとえば、Ｚａ（Ｒ’）ｂＳｉ−Ｒで表面改質することができ、式中、Ｚ＝Ｃｌ、Ｂｒ、Ｉ、Ｃ１−Ｃ５アルコキシ、ジアルキルアミノ、たとえばジメチルアミノ、またはトリフルオロメタンスルホネートであり；ａおよびｂはそれぞれ０から３の整数であり、但しａ＋ｂ＝３であり；Ｒ’は、Ｃ１−Ｃ６直鎖、環状、または分岐のアルキル基であり、Ｒは官能基である。Ｒ’は、たとえば、メチル、エチル、プロピル、イソプロピル、ブチル、ｔ−ブチル、ｓｅｃ−ブチル、ペンチル、イソペンチル、ヘキシルまたはシクロヘキシルであってよく；好ましくは、Ｒ’はメチルである。官能基Ｒとしては、アルキル、アルケニル、アルキニル、アリール、シアノ、アミノ、ジオール、ニトロ、陽イオンまたは陰イオン交換基、もしくは埋め込み極性官能基を有するアルキル基またはアリール基を挙げることができる。好適なＲ官能基の例としては、Ｃ１−Ｃ２０などのＣ１−Ｃ３０アルキル、たとえばオクチル（Ｃ８）、オクタデシル（Ｃ１８）、およびトリアコンチル（Ｃ３０）；アルカリール、たとえばＣ１−Ｃ４−フェニル；シアノアルキル基、たとえばシアノプロピル；ジオール基、たとえばプロピルジオール；アミノ基、たとえばアミノプロピル；ならびに埋め込み極性官能基を有するアルキル基またはアリール基、たとえば、米国特許第５，３７４，７５５号（この記載内容が参照により本明細書に組み込まれる）に開示されるようなカルバメート官能基が挙げられ、詳細は前述している。好ましい一実施形態においては、表面改質剤は、オクチルトリクロロシランまたはオクタデシルトリクロロシランなどのオルガノトリハロシランであってよい。さらに別の好ましい実施形態においては、表面改質剤は、オクチルジメチルクロロシランまたはオクタデシルジメチルクロロシランなどのハロポリオルガノシランであってよい。好都合には、Ｒはオクチルまたはオクタデシルである。
【００９７】
ハイブリッドシリカ材料の表面は、ポリマーでコーティングすることによって表面改質することもできる。ポリマーコーティングは、文献によって公知であり、一般に、ポリマー層が支持体に化学結合することなく、表面上に物理吸着したモノマーを重合または重縮合させることによって（タイプＩ）、表面上に物理吸着したモノマーを重合または重縮合させポリマー層を支持体に化学結合させることによって（タイプＩＩ）、物理吸着したプレポリマーを支持体に固定化することによって（タイプＩＩＩ）、ならびにあらかじめ合成したポリマーを支持体の表面上に化学吸着させることによって（タイプＩＶ）提供することができる。たとえば、ハンソン（Ｈａｎｓｏｎ）ら、Ｊ．Ｃｈｒｏｍａｔ．Ａ６５６（１９９３）３６９−３８０を参照することができ、この記載内容が参照により本明細書に組み込まれる。前述したように、ポリマーによるハイブリッド材料のコーティングは、本発明において説明した種々の表面改質と併用することができる。好ましい一実施形態においては、シルガード（Ｓｙｌｇａｒｄ）（登録商標）がポリマーとして使用される。表面改質したハイブリッド材料の孔は、本発明により説明した熱水処理によって改質していないハイブリッド材料と同様の方法で再構成することができる。
【００９８】
秩序領域を提供するための孔の再構成
前述のようにして調製した多孔質無機／有機ハイブリッド材料は、秩序領域を有する材料を得るためにさらに加工される。秩序領域は、塩基触媒による変換によってこれらのメソポーラスハイブリッド材料中に形成される。この方法によると、種々の孔テンプレート分子を使用し、場合によりテンプレート膨潤分子を併用することによって、種々のメソポーラスハイブリッド材料に孔再構成テンプレートを形成することができる。本発明の方法は、多孔質無機材料（すなわちシリカゲル）の再構成に使用されているメソ孔再構成プロトコル（たとえば、孔テンプレート分子の選択、溶液組成、テンプレート膨潤分子の選択、温度、および時間）を使用する（Ｔ．マーティン（Ｍａｒｔｉｎ）、Ａ．ガラルノー（Ｇａｌａｒｎｅａｕ）、Ｆ．ディ・レンゾ（Ｄｉ  Ｒｅｎｚｏ）、Ｆ．ファジュラ（Ｆａｊｕｌａ）、Ｄ．プリー（Ｐｌｅｅ）、Ａｎｇｅｗ．Ｃｈｅｍ．Ｉｎｔ．Ｅｄ．４１（２００２）２５９０）。
【００９９】
クロマトグラフィー的に向上した孔形状を有さない直接合成された六方晶系（たとえば、ＭＣＭ−４１）、立方晶系（たとえば、ＭＣＭ−４８）、および層状（たとえば、ＭＣＭ−５０）の材料に関しては、類似の均一な孔の網目構造（「秩序領域」）がすでに報告されているが（Ｍ．グリュン（Ｇｒｕｅｎ）、Ｋ．Ｋ．アンガー（Ｕｎｇｅｒ）、Ａ．マツモト（Ｍａｔｓｕｍｏｔｏ）、Ｋ．ツツミ（Ｔｓｕｔｓｕｍｉ）、Ｍｉｃｒｏｐｏｒｏｕｓ  ａｎｄ  Ｍｅｓｏｐｏｒｏｕｓ  Ｍａｔｅｒｉａｌｓ  ２７（１９９９）２０７；Ａ．フィロージ（Ｆｉｒｏｕｚｉ）、Ｄ．クマー（Ｋｕｍａｒ）、Ｌ．Ｍ．ブル（Ｂｕｌｌ）、Ｔ．ベシエ（Ｂｅｓｉｅｒ）、Ｐ．シーガー（Ｓｉｅｇｅｒ）、Ｑ．フオ（Ｈｕｏ）、Ｓ．Ａ．ウォーカー（（Ｗａｌｋｅｒ）、Ｊ．Ａ．ザサジンスキ（Ｚａｓａｄｚｉｎｓｋｉ）、Ｃ．グリンカ（Ｇｌｉｎｋａ）、Ｊ．ニコル（Ｎｉｃｏｌ）、Ｄ．マーゴリーズ（Ｍａｒｇｏｌｅｓｅ）、Ｇ．Ｄ．スタッキー（Ｓｔｕｃｋｙ）、Ｂ．Ｆ．シュメルカ（Ｃｈｍｅｌｋａ）、Ｓｃｉｅｎｃｅ、２６７（１９９５）１１３８；Ｍ．エティエン（Ｅｔｉｅｎｎｅ）、Ｂ．ルボー（Ｌｅｂｅａｕ）、Ａ．ワルカリアス（Ｗａｌｃａｒｉｕｓ）、Ｎｅｗ．Ｊ．Ｃｈｅｍ．２６（２００２）３８４）、ハイブリッドマトリックスが、シロキサンモノマーまたは小粒子単位（たとえば、シリカゾルまたはテトラエトキシシラン）から直接調製されるのではなく、前述したような適切に形成されたメソポーラスハイブリッド材料から調製されるという点で、本発明による孔再構成方法はこれらの方法とは異なる。
【０１００】
ハイブリッド材料の形態を大きく変化させることがないので、本発明の方法は好都合である。たとえば、高度に球状のハイブリッド材料（ｄｐ＝５μｍ）が本発明の方法に使用される場合、この孔が変換された製品は、出発物質に近い粒度（すなわち、５μｍ）を有する球状材料で構成される。本発明の方法により製造された球状および非球状の両方の粒子を含む材料は、約０．１から約６０μｍの範囲の大きさで調製することができる。
【０１０１】
反応条件（たとえば、孔テンプレート分子の選択、溶液組成、テンプレート膨潤分子の選択、温度、および時間）を制御することによって、本発明により製造された多孔質ハイブリッド材料の孔のプロファイルを操作することができる。本発明により調製された材料は、高い比表面積を有し、高性能クロマトグラフィー用途に現在使用されている材料と比較すると、ミクロ孔率が大きく減少している。これらは、結晶性の領域または区域をさらに有する。
【０１０２】
本発明の孔再構成方法によると、秩序領域を有する多孔質ハイブリッド無機／有機材料は、
（ａ）孔テンプレート分子を含む孔再構成テンプレートを形成する工程と；
（ｂ）多孔質ハイブリッド無機／有機材料の孔を、孔再構成テンプレートと接触させることで、孔を秩序領域に再構成させることによって、多孔質ハイブリッド無機／有機材料の孔を再構成させる工程と；
（ｃ）孔再構成テンプレートを再構成された孔から除去し、これによって秩序領域を含む多孔質ハイブリッド無機／有機材料を調製する工程とによって調製される。
【０１０３】
一実施形態においては、再構成テンプレートは、臨界ミセル濃度（ＣＭＣ）を超える濃度のテンプレート分子を使用し、場合によりテンプレート膨潤分子を併用することによって形成される。これによって、種々の形状、大きさ、および配列の孔テンプレート分子のミセル、ベシクル、または網目構造が形成され、たとえば、図１に示されるような六方最密充填網目構造が形成される。
【０１０４】
孔テンプレート分子は、イオン性でも非イオン性でもよく、このようなものとしては多数の界面活性剤が挙げられる。非イオン性孔テンプレート分子の例としては、限定するものではないが、ポリマーおよびブロックコポリマー、たとえばポリ（エチレンオキシド）−ポリ（プロピレンオキシド）−ポリ（エチレンオキシド）、たとえば、プルロニック（Ｐｌｕｒｏｎｉｃ）（登録商標）Ｐ１２３、プルロニック（登録商標）Ｐ６４、プルロニックＰ１０５、ポリ（エチレンオキシド）−アルキルエーテル、たとえば、ブリジ（Ｂｒｉｊ）（登録商標）７６、ブリジ（登録商標）３０、トゥイーン（Ｔｗｅｅｎ）（登録商標）、スパン（Ｓｐａｎ）（登録商標）、トリトン（Ｔｒｉｔｏｎ）（登録商標）、イパゲル（Ｉｐａｇｅｌ）（登録商標）が挙げられる。イオン性孔テンプレート分子としては、限定するものではないが、陽イオン性、陰イオン性、および両性イオン性の分子が挙げられる。さらに、イオン性孔テンプレート分子は、二価または多価、ならびに両親媒性またはジェミニ構造であってもよい。イオン性孔テンプレート分子の例としては、ビス（２−エチルヘキシル）スルホコハク酸ナトリウム、グリコール酸エトキシレート４−ｔｅｒｔ−ブチルフェニルエーテル、グリコール酸エトキシレートラウリルエーテル、グリコール酸エトキシレート４−ノニルフェニルエーテル、グリコール酸エトキシレートオクチルエーテル、グリコール酸エトキシレートオレイルエーテル、ドデシル硫酸ナトリウム（ＳＤＳ）、またはトリス（ヒドロキシメチル）アミノメタンラウリルサルフェート（ＴＤＳ）、ラウリル硫酸アンモニウム、ハロゲン化アルキルトリメチルアンモニウム、たとえば塩化セチルトリメチルアンモニウム、臭化セチルトリメチルアンモニウム、塩化トリメチルステアリルアンモニウムが挙げられる。１種類の孔テンプレート分子、または２種類以上の孔テンプレート分子の組み合わせを使用することができる。臨界ミセル濃度（ＣＭＣ）が存在する場合、このＣＭＣを超える濃度で孔テンプレート分子を使用すると好都合である。
【０１０５】
テンプレート膨潤分子としては、たとえば、ベンゼン、トルエン、シクロヘキサン、シクロヘキサノール、ドデカノール、クロロドデカン、１，３，５−トリメチルベンゼン、および１，３，５−トリイソプロピルベンゼンが挙げられる。好ましい実施形態においては、テンプレート膨潤分子は、１，３，５−トリメチルベンゼンまたは１，３，５−トリイソプロピルベンゼンである。
【０１０６】
多孔質ハイブリッド無機／有機材料の孔は、熱水条件下、孔再構成テンプレートの存在下で、多孔質ハイブリッド無機／有機材料を接触させることによって再構成される。好ましい一実施形態においては、再構成は、孔を孔再構成テンプレートで充填することによって行われる。孔は、多孔質ハイブリッド無機／有機材料を、水性塩基および孔再構成テンプレートと混合することによって充填される。この塩基は、あらゆるルイス塩基、たとえば、水酸化アンモニウム、Ｉ族およびＩＩ族金属の水酸化物塩、Ｉ族金属の炭酸塩および炭酸水素塩、もしくはＩ族およびＩＩ族金属のアルコキシド塩、ならびにアルキルアミン（たとえば、トリス（ヒドロキシメチル）アミノメタン、テトラエチル水酸化アンモニウム）であってよい。好ましい一実施形態においては、この塩基は水酸化ナトリウム（ＮａＯＨ）である。
【０１０７】
図２に例示されるように、孔テンプレート分子は、ハイブリッドシリケートの溶解／沈殿過程を介してハイブリッド材料の孔に入る。この過程のこの時点で、ハイブリッド材料の孔が、秩序化された孔テンプレートミセルの束で充填される。これらの束が、孔を秩序領域に再構成する。
【０１０８】
孔再構成過程を完了するために、多孔質ハイブリッド無機／有機材料と、塩基および孔テンプレート分子を含有する水性混合物との混合物を、秩序領域を形成するのに十分な温度および時間で加熱する。典型的には、加熱温度は、約２５から約２００℃、より好ましくは８０から約１５０℃、最も好ましくは約１００から約１３０℃の範囲である。加熱時間は、約１から約１２０時間、より好ましくは７から約１２０時間、最も好ましくは約２０から約４８時間の範囲である。
【０１０９】
孔秩序化過程の最終工程において、孔再構成テンプレートが除去される。一実施形態においては、除去は、酸洗浄液を使用した抽出によって行われる。使用できる酸としては、塩酸、臭化水素酸、フッ化水素酸、ヨウ化水素酸、硫酸、ギ酸、酢酸、トリクロロ酢酸、トリフルオロ酢酸、またはリン酸が挙げられる。使用できる水溶性溶媒としては、アセトニトリル、テトラヒドロフラン、ジメチルスルホキシド、ジメチルホルムアミド、メタノール、エタノール、およびイソプロパノールが挙げられる。好ましい一実施形態においては、濃塩酸とエタノールとを含む洗浄液が使用される。洗浄液中の材料の懸濁液は、約２５から約１００℃、より好ましくは４０から約６０℃、最も好ましくは５０℃に、約１から約３０時間、より好ましくは４から約２５時間、最も好ましくは２０時間加熱される。
【０１１０】
別の実施形態においては、孔再構成テンプレートは、熱処理によって除去され、すなわち、約２５０から約６００℃、より好ましくは２７５から約３５０℃、最も好ましくは３００℃の範囲の温度で、１から約３０時間、より好ましくは４から約２５時間、最も好ましくは１６時間の時間加熱することによって除去される。好ましい一実施形態においては、空気、窒素、および／またはアルゴンのいずれかの動的パージ下で、ステンレス鋼管などの好適な容器中に、処理されたままの材料を入れ、最初に約１００℃で４０分間維持した後、約２５０から５５０℃の温度で１６時間加熱する。
【０１１１】
さらに別の実施形態においては、孔再構成テンプレートが、オゾン分解処理によって除去され、オゾンによって、界面活性剤がより容易に除去される副生成物に分解される。たとえばＴ．クラーク・ジュニア（Ｃｌａｒｋ，Ｊｒ．）、Ｊ．Ｄ．ルイス（Ｒｕｉｚ）、Ｈ．ファン（Ｆａｎ）、Ｃ．Ｊ．ブリンカー（Ｂｒｉｎｋｅｒ）、Ｂ．Ｉ．スワンソン（Ｓｗａｎｓｏｎ）、Ａ．Ｎ．パリーク（Ｐａｒｉｋｈ）Ｃｈｅｍ．Ｍａｔｅｒ．１２（２０００）３８７９、およびＡ．ギールドフスカ−ブルスカ（Ｇｉｅｌｄｏｗｓｋａ−Ｂｕｌｓｋａ）、Ｊ．パーコフスキル（Ｐｅｒｋｏｗｓｋｉｌ）、およびＬ．コス（Ｋｏｓ）Ｏｚｏｎｅ：Ｓｃｉｅｎｃｅ  ａｎｄ  Ｅｎｇｉｎｅｅｒｉｎｇ、２６（２００４）２１７を参照されたい。
【０１１２】
ある実施形態においては、クロマトグラフィー的に向上した孔形状を既に有する多孔質ハイブリッド無機／有機材料について、上述の孔再構成方法が行われて、クロマトグラフィー的に向上した孔形状を有し秩序領域を含む多孔質ハイブリッド無機／有機材料が得られる。別の実施形態においては、クロマトグラフィー的に向上した孔形状を有さない多孔質ハイブリッド無機／有機材料の孔について、上述のように再構成を行うことで、クロマトグラフィー的に向上した孔形状と秩序領域と含む多孔質ハイブリッド無機／有機材料が得られる。言い換えると、孔再構成方法は、秩序領域だけでなく、クロマトグラフィー的に向上した孔形状も形成する。さらに別の実施形態においては、クロマトグラフィー的に向上した孔形状を既に有する多孔質ハイブリッド無機／有機材料について、前述の表面改質を行い、続いて孔再構成を行うことによって、秩序領域を含みクロマトグラフィー的に向上した孔形状を有し表面改質された多孔質ハイブリッド無機／有機材料が得られる。これらの種々の実施形態について、以下の図式１で説明する。
【０１１３】
【化７】
2015180883.tif 000009
【０１１４】
（実施例）
秩序領域を有する多孔質無機／有機ハイブリッド材料の調製、およびこれらの使用を説明する以下の非限定的実施例によって、本発明をさらに説明することができる。
【０１１５】
材料
特に明記しない限り、すべての試薬は入手したままの状態で使用した。当業者であれば、存在する以下の供給品および供給元と同等のものを理解できるであろうし、したがって以下に示す供給元は限定のために構成されたものではない。
【０１１６】
特性決定
当業者であれば、存在する以下の機器および供給元と同等のものを理解できるであろうし、したがって以下に示す供給元は限定のために構成されたものではない。
【０１１７】
メジアンマクロ孔径（ＭＰＤ）およびマクロ孔容積（ＭＰＶ）は、水銀細孔分布測定（Ｍｅｒｃｕｒｙ  Ｐｏｒｏｓｉｍｅｔｒｙ）（マイクロメリティクス・オートポアＩＩ９２２０（Ｍｉｃｒｏｍｅｒｉｔｉｃｓ  ＡｕｔｏＰｏｒｅ  ＩＩ  ９２２０）またはオートポアＩＶ（ＡｕｔｏＰｏｒｅ  ＩＶ）、ジョージア州ノークロスのマイクロメリティクス（Ｍｉｃｒｏｍｅｒｉｔｉｃｓ、Ｎｏｒｃｒｏｓｓ、ＧＡ））によって測定した。％Ｃ、％Ｈ、および％Ｎの値は、燃焼分析（ＣＥ−４４０エレメンタル・アナライザー（Ｅｌｅｍｅｎｔａｌ  Ａｎａｌｙｚｅｒ）；マサチューセッツ州ノースチェルムスフォールドのエクセター・アナリティカル・インコーポレイテッド（Ｅｘｅｔｅｒ  Ａｎａｌｙｔｉｃａｌ  Ｉｎｃ．、Ｎｏｒｔｈ  Ｃｈｅｌｍｓｆｏｒｄ、ＭＡ））によって測定した。これらの材料の比表面積（ＳＳＡ）、比孔容積（ＳＰＶ）、および平均孔径（ＡＰＤ）は、多点Ｎ２収着法（マイクロメリティクス（Ｍｉｃｒｏｍｅｒｉｔｉｃｓ）ＡＳＡＰ  ２４００；ジョージア州ノークロスのマイクロメリティクス）を使用して測定した。比表面積はＢＥＴ法を使用して計算し、比孔容積はＰ／Ｐ０＞０．９８について１点値測定し、平均孔径はＢＪＨ法を使用して等温線の脱着の脚から計算した。３４Å以下の直径を有する孔の中の表面積として定義されるミクロ孔表面積（ＭＰＡ）も、ＢＪＨ法を使用して等温線の吸着の脚から求めた。粒度は、ベックマン・コールター・マルチサイザー３（Ｂｅｃｋｍａｎ  Ｃｏｕｌｔｅｒ  Ｍｕｌｔｉｓｉｚｅｒ  ３）分析器（３０μｍ開口部、７０，０００カウント）を使用して測定した。粒径（ｄｐ）は、体積基準粒度分布の５０％累積体積直径として測定した。この分布の幅は、９０％累積体積直径を１０％累積体積直径（９０／１０）で割ることによって測定した。
【実施例１】
【０１１８】
未結合粒子およびＣ１８結合粒子を含む多孔質無機／有機ハイブリッド粒子を、米国特許第６，６８６，０３５号に記載されるように合成した。本発明の材料を得るために準拠した米国特許第６，６８６，０３５号からの実施例は、’０３５Ｒｅｆの見出しで表１に示している。特性決定データを表１に示している。実施例１ｅの場合、タイプ１ｂの粒子を、米国特許第６，６８６，０３５号の実施例２５に記載されるようにオクタデシルトリクロロシランでさらに改質した。
【０１１９】
【表１】
2015180883.tif 000010
【実施例２】
【０１２０】
クロマトグラフィー的に向上した孔形状を有する多孔質未結合ハイブリッド無機／有機粒子１ａおよび１ｂを、水酸化ナトリウム（ウィスコンシン州ミルウォーキーのアルドリッチ・ケミカル（Ａｌｄｒｉｃｈ  Ｃｈｅｍｉｃａｌ、Ｍｉｌｗａｕｋｅｅ、ＷＩ））と、次の１種類以上の孔テンプレート分子（ＰＴＭ）：臭化セチルトリメチルアンモニウム（Ｃ１６−ＴＡＢ、アルドリッチ・ケミカル）、塩化トリメチルステアリルアンモニウム（Ｃ１８−ＴＡＣ、オレゴン州ポートランドのＴＣＩアメリカ（ＴＣＩ  Ａｍｅｒｉｃａ、Ｐｏｒｔｌａｎｄ、ＯＲ））、塩化セチルトリメチルアンモニウム（Ｃ１６−ＴＡＣ、水中２５重量％、アルドリッチ・ケミカル）と；次のテンプレート膨潤分子（ＴＳＭ）：１，３，５−トリメチルベンゼン（ＴＭＢ、アルドリッチ・ケミカル）とを含有する水溶液に加えて、懸濁液を得た。得られた懸濁液を０．５時間混合し、次にステンレス鋼製オートクレーブ中に入れ、１１５℃から１５０℃の間で２４から１１８時間加熱した。オートクレーブを室温まで冷却した後、生成物を濾過し、水およびメタノール（ＨＰＬＣグレード、ニュージャージー州フィリップスバーグのＪ．Ｔ．べーカー（Ｊ．Ｔ．Ｂａｋｅｒ、Ｐｈｉｌｌｉｐｓｂｕｒｇｈ、ＮＪ））を使用して繰り返し洗浄し、次に８０℃で１６時間減圧乾燥した。具体的な試薬量、反応条件、および特性決定データを表２に示している。
【実施例３】
【０１２１】
クロマトグラフィー的に向上した孔形状を有さない多孔質未結合ハイブリッド無機／有機粒子１ｃおよび１ｄを、水酸化ナトリウム（ウィスコンシン州ミルウォーキーのアルドリッチ・ケミカル）と、次の１種類以上の孔テンプレート分子（ＰＴＭ）：臭化セチルトリメチルアンモニウム（Ｃ１６−ＴＡＢ、アルドリッチ・ケミカル）、塩化トリメチルステアリルアンモニウム（Ｃ１８−ＴＡＣ、オレゴン州ポートランドのＴＣＩアメリカ）、塩化セチルトリメチルアンモニウム（Ｃ１６−ＴＡＣ、水中２５重量％、アルドリッチ・ケミカル）、ブリジ（登録商標）７６（アルドリッチ・ケミカル）、プルロニック（登録商標）Ｐ１２３（アルドリッチ・ケミカル）と；１種類以上の以下のテンプレート膨潤分子（ＴＳＭ）：１，３，５−トリメチルベンゼン（ＴＭＢ、アルドリッチ・ケミカル）、１，３，５−トリイソプロピルベンゼン（ＴＩＰ、アルドリッチ・ケミカル）とを含有する水溶液に加えて、懸濁液を得た。得られた懸濁液を０．５時間混合し、次にステンレス鋼製オートクレーブ中に入れ、１１５℃から１５０℃の間で２４から１１８時間加熱した。オートクレーブを室温まで冷却した後、生成物を濾過し、水、続いてメタノール（ＨＰＬＣグレード、ニュージャージー州フィリップスバーグのＪ．Ｔ．べーカー）を使用して繰り返し洗浄し、次に８０℃で１６時間減圧乾燥した。具体的な試薬量、反応条件、および特性決定データを表３に示している。
【実施例４】
【０１２２】
クロマトグラフィー的に向上した孔形状を有しオクタデシルトリクロロシランＣ１８が結合したハイブリッド粒子（１ｅ）を、水酸化ナトリウム（ウィスコンシン州ミルウォーキーのアルドリッチ・ケミカル）と、無水アルコール（ＨＰＬＣグレード、ニュージャージー州フィリップスバーグのＪ．Ｔ．べーカー）と、次の１種類以上の孔テンプレート分子（ＰＴＭ）：臭化セチルトリメチルアンモニウム（Ｃ１６−ＴＡＢ、アルドリッチ・ケミカル）、塩化トリメチルステアリルアンモニウム（Ｃ１８−ＴＡＣ、オレゴン州ポートランドのＴＣＩアメリカ）、塩化セチルトリメチルアンモニウム（Ｃ１６−ＴＡＣ、水中２５重量％、アルドリッチ・ケミカル）とを含有する水溶液に加えて、懸濁液を得た。得られた懸濁液を０．５時間混合し、次にステンレス鋼製オートクレーブ中に入れ、１１５℃から１５０℃の間で２４から１１８時間加熱した。オートクレーブを室温まで冷却した後、生成物を濾過し、水、続いてメタノール（ＨＰＬＣグレード、Ｊ．Ｔ．べーカー）を使用して繰り返し洗浄し、次に８０℃で１６時間減圧乾燥した。具体的な試薬量、反応条件、および特性決定データを表４に示す。
【０１２３】
【表２】
2015180883.tif 000011
【０１２４】
【表３】
2015180883.tif 000012
【０１２５】
【表４】
2015180883.tif 000013
【実施例５】
【０１２６】
実施例２、３、および４により調製したハイブリッド材料から選択したサンプルを、無水エタノール（ＨＰＬＣグレード、ニュージャージー州フィリップスバーグのＪ．Ｔ．べーカー）と濃塩酸（ウィスコンシン州ミルウォーキーのアルドリッチ・ケミカル）とを含有する溶液と、５Ｌ丸底フラスコ中で混合し撹拌した。得られた懸濁液を５０℃で２０時間加熱した。反応物を室温まで冷却した後、生成物を濾過し、水で繰り返し洗浄した。次にこの反応を繰り返した（５０℃、２０時間）。最終生成物をアセトンで洗浄し、８０℃において１６時間減圧乾燥した。具体的な試薬量、反応条件、および特性決定データを表５に示す。実施例５ｅのＸＲＰＤプロットを図３に示しており、最大ピークを表９に示している。
【実施例６】
【０１２７】
実施例２、３、および４により調製したハイブリッド材料から選択したサンプルを、加熱炉（モデルＦ６０００（Ｍｏｄｅｌ  Ｆ６０００）、アイオワ州ドゥビュークのバーンステッド／サーモライン（Ｂａｒｎｓｔｅａｄ／Ｔｈｅｒｍｏｌｙｎｅ、Ｄｕｂｕｑｕｅ、ＩＡ））中、またはステンレス鋼管（１９×５０ｍｍ）中、空気またはアルゴンのいずれかの動的パージ下、最初に１００℃で４０分間維持した後、２５０から５５０℃で１６時間加熱した。具体的な試薬量、反応条件、および特性決定データを表６に示す。選択した材料についてＸＲＰＤで試験を行い、最大ピークを表９に示している。実施例６ｒおよび６ｉの典型的なプロットを図３に示す。実施例６の典型的なプロットを図４に示す。
【０１２８】
【表５】
2015180883.tif 000014
【０１２９】
【表６】
2015180883.tif 000015
【実施例７】
【０１３０】
実施例５ｇの粒子を、ヘキサメチルジシラザン（ＨＭＤＳ、ウィスコンシン州ミルウォーキーのアルドリッチ・ケミカル）中に懸濁させた。この懸濁液を次に、ガラスライナー付きステンレス鋼製オートクレーブに移し、静止アルゴンブランケット下、２００℃で２０時間加熱した。オートクレーブを室温まで冷却した後、生成物を濾過し、トルエン、アセトン／水、およびアセトンを使用して繰り返し洗浄し、次に８０℃で１６時間減圧乾燥した。％Ｃおよび％Ｈのデータを表７に示す。
【０１３１】
【表７】
2015180883.tif 000016
【実施例８】
【０１３２】
多孔質無機／有機ハイブリッドモノリスを以下の手順で合成した。非イオン性界面活性剤のプルロニック（登録商標）Ｐ１０５（１５．９ｇ、アルドリッチ・ケミカル）を１００ｍＬの０．０９Ｍ酢酸（Ｊ．Ｔ．べーカー）中に溶解させ、０℃まで冷却した。この溶液に、１，２−ビス−（トリメトキシシリル）エタン（５．８ｍＬ、ペンシルバニア州モーリスビルのゲレスト・インコーポレイテッド（Ｇｅｌｅｓｔ  Ｉｎｃ．、Ｍｏｒｒｉｓｖｉｌｌｅ、ＰＡ））とテトラメトキシシラン（３４．２ｍＬ、アルドリッチ・ケミカル）との混合物を加えた。得られた溶液を０℃で１．５時間撹拌した後、この少量をガラスバイアルに移し、封止し、４５℃で２日維持した。この溶液は固化して白色ロッドが形成され、次にこれを６０℃の０．１Ｍ水酸化アンモニウム（Ｊ．Ｔ．べーカー）水溶液中に１６時間浸漬した。得られたロッドを還流水中に３時間浸漬することで洗浄し、冷却し、水を置換し、さらに３時間繰り返した。第２の線上サイクルは、メタノール（ＨＰＬＣグレード、Ｊ．Ｔ．べーカー）を使用して繰り返した。選択したロッドを８０℃で１６時間減圧乾燥した。特性決定データを表８に示す。
【０１３３】
【表８】
2015180883.tif 000017
【０１３４】
秩序領域を含み、クロマトグラフィー的に向上した孔形状を有する多孔質ハイブリッド無機／有機モノリスを得るためには、タイプ８ａのモノリスを、水酸化ナトリウム（ウィスコンシン州ミルウォーキーのアルドリッチ・ケミカル）と、次の１種類以上の孔テンプレート分子（ＰＴＭ）：臭化セチルトリメチルアンモニウム（Ｃ１６−ＴＡＢ、アルドリッチ・ケミカル）、塩化トリメチルステアリルアンモニウム（Ｃ１８−ＴＡＣ、オレゴン州ポートランドのＴＣＩアメリカ）、塩化セチルトリメチルアンモニウム（Ｃ１６−ＴＡＣ、水中２５重量％、アルドリッチ・ケミカル）、ブリジ（登録商標）７６（アルドリッチ・ケミカル）、プルロニック（登録商標）Ｐ１２３（アルドリッチ・ケミカル）と；次の１種類以上のテンプレート膨潤分子（ＴＳＭ）：１，３，５−トリメチルベンゼン（ＴＭＢ、アルドリッチ・ケミカル）、１，３，５−トリイソプロピルベンゼン（ＴＩＰ、アルドリッチ・ケミカル）とを含有する水溶液に浸漬する。懸濁させたモノリスを０．５時間浸漬し、次にステンレス鋼製オートクレーブに入れて、１１５℃から１５０℃の間で２４から１１８時間加熱する。オートクレーブを室温まで冷却した後、モノリスを取り出し、水、続いてメタノールで前述のように繰り返し洗浄し、次に８０℃で１６時間減圧乾燥する。
【実施例９】
【０１３５】
後述の２つの方法（ＡおよびＢ）を使用してＸＲＰＤデータを収集した。選択した材料の最大ピークを表９に示す。
【０１３６】
方法Ａのデータは、インディアナ州ウエストラフィエットのＳＳＣＩインコーポレイテッド（ＳＳＣＩ  Ｉｎｃｏｒｐｏｒａｔｅｄ，Ｗｅｓｔ  Ｌａｆａｙｅｔｔｅ，ＩＮ）が収集した。サンプル調製：アルミニウム上に搭載したシリコンゼロバックグラウンドホルダー（ｚｅｒｏ−ｂａｃｋｇｒｏｕｎｄ  ｈｏｌｄｅｒ）（ＺＢＨ）のくぼみに、試料を非常にしっかりと充填した。試料に平滑なスライドガラスを押し付けることによって、ＺＢＨ上面と試料表面が同一閉平面となるまで、非常に注意深く試料表面を平坦化した。試料およびＺＢＨの表面を、光学顕微鏡および平坦な端部で検査して、平坦性および同一平面性を調べた。技術：ＮＩＳＴ  ＳＲＭ  ６４９Ｃ  Ｓｉ粉末のｄ−スペース（ｄ−ｓｐａｃｅ）較正物質を外部標準として測定した。以下の装置パラメーターを使用してＳｈｉｍａｄｚｕＸＲＤ−６０００）でＸＰＫＤパターンを収集した。放射線：長距離高精度焦点；アノード：Ｃｕ；出力：４０ｋＶおよび４０ｍＡ；２θ範囲：１．０°から１０°２θまたは０．８°から５０°２θ；刻み０．０４°２θ；スキャン速度：０．６°２θ／分；ダイバージェンススリット：０．５°；散乱線除去スリット：０．５°；受光スリット：０．１５ｍｍ；検出器：ＮａＩシンチレーションカウンター；回折ビームモノクロメーター：グラファイト。回折図プロットは平滑化せず、バックグラウンド除去は使用しなかった。最大回折ピークは、回折図プロットから手作業で求めた。回折ピークは広く約１°２θであった。
【０１３７】
方法Ｂのデータは、ニュージャージー州アレンタウンのＨ＆Ｍアナリティカル・サービシズ・インコーポレイテッド（Ｈ＆Ｍ  Ａｎａｌｙｔｉｃａｌ  Ｓｅｒｖｉｃｅｓ、Ｉｎｃ．，Ａｌｌｅｎｔｏｗｎ，ＮＪ）によって収集した。すべての回折スキャンは、ブラッグ・ブレンターノパラフォーカシング（Ｂｒａｇｇ−Ｂｒｅｎｔａｎｏ  ｐａｒａｆｏｃｕｓｉｎｇ）形状で、長距離高精度焦点管からの４０ＫＶ／３０ｍＡにおけるＣｕ放射線を使用して、ジーメンスＤ５０００Θ／Θ（Ｓｉｅｍｅｎｓ  Ｄ５０００  Θ／Θ）回折計で実施した。スキャンは、１°から６°の角度範囲にわたって、刻み幅０．０５°および計数時間３００から６００秒／工程で行った。角度の発散を軽減し、バックグラウンドを減少させるために、狭いスリット（ダイバージェンススリット＝０．１ｍｍ、散乱線除去スリット＝０．２ｍｍ、検出器スリット＝０．１ｍｍ）を使用した。これらの条件下で、機器の角度の発散は約０．０５°となる。個別の回折ピークは０．４°から０．５°の付近にあったため、選択した刻み幅で、半値全幅（ＦＷＨＭ）内に８から１０のデータ点が得られ、これはピーク位置の決定に適切である。２種類のスキャンを行った。この第１は、ゼロバックグラウンドホルダー上に取り付け、メタノールスラリーを使用して約５０μｍの層厚さまで薄くした試験サンプルからなった。この方法は、低角度測定に望ましい非常に平滑な表面が得られるというさらなる利点を有する。第２のタイプの試験は、試験サンプルを少量のベヘン酸銀（Ｓｉｌｖｅｒ  Ｂｅｈｅｎａｔｅ）（コダック（Ｋｏｄａｋ）製造のＣ２２Ｈ４４Ｏ２Ａｇであり、Ｐｏｗｄｅｒ  Ｄｉｆｆｒａｃｔｉｏｎ、１０、９１−９５（１９９５）に記載されている）と混合することからなった。１．５１３°の低角度において一連の回折線が得られる非常に大きな格子定数のため、ベヘン酸銀は理想的な低角度標準物質である。ベヘン酸銀を使用して内部較正を行うために、最初に内部標準を含むパターンを、ベヘン酸銀ピークが較正位置まで移動するように修正する。この後、未スパイクのサンプルを、両方のパターンに共通の標準パターンの特徴と一致するように修正した。標準物質の最強ピークと試験試料の最強ピークとが重なり合ったため、この内部較正の間接方法を使用する必要があった。この間接方法は従来の内部標準方法ほど正確ではないが、この精度でも十分であると考えられ、予想される誤差は約０．０２°であり、これは未修正パターンよりも約１０倍高精度である。すべてのパターンは、市販のプログラムのジェード（Ｊａｄｅ）ｖ６．５（マテリアルズ・データ・インコーポレイテッド（ＭａｔｅｒｉａｌｓＤａｔａ  Ｉｎｃ．）製）を使用して解析した。各パターンは、内部標準を使用することによって系統誤差を修正した。次に、バックグラウンドは、放物線フィッティング関数でフィッティングさせ、ストリッピングを行った。Ｋα２ピークアーティファクトは、これらの低角度においてＫα１ピークと非常に接近しており区別できないため、除去しなかった。バックグラウンドを除去した後、セントロイドフィッティング関数によってピーク位置を決定した。これらの位置は、個別のピークを分割ピアソン（ｓｐｌｉｔ  Ｐｅａｒｓｏｎ）ＶＩＩ型関数にフィットさせる最小自乗法を使用して微調整した。
【０１３８】
【表９】
2015180883.tif 000018
【実施例１０】
【０１３９】
図５は、化合物ＡおよびＢの透過型電子顕微鏡写真を示している。秩序領域を有する多孔質無機／有機ハイブリッド材料である化合物Ａは、実施例６に記載のように調製される。化合物Ｂは、秩序領域を有する無機材料（シリカゲル）である。化合物ＡおよびＢについて、透過型電子顕微鏡法（ＴＥＭ）で調べた。図５の顕微鏡写真は、秩序領域を有する材料の特徴であるパターンを示している。
【０１４０】
（参照による組み込み）
本明細書に記載されるすべての特許、公開特許出願、および他の参考文献のすべての内容は、これらの内容全体が参照により明示的に本明細書に組み込まれる。
（同等物）
当業者であれば、単に日常的な実験によって、本明細書に記載される具体的な手順の多数の同等物を認識し、確認することができる。このような同等物は、本発明の範囲内にあると見なされ、特許請求の範囲に含まれている。本出願全体に記載されるすべての参考文献、交付済み特許、および公開特許出願は、参照により本明細書に組み込まれる。
【図１】
2015180883.tif 000023
【図２】
2015180883.tif 000024
【図３】
2015180883.tif 000025
【図４】
2015180883.tif 000026
【図５】
2015180883.tif 000027
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
（ａ）孔再構成テンプレートを形成する工程と；
（ｂ）多孔質ハイブリッド無機／有機粒子またはモノリスの孔を、孔再構成テンプレートと接触させることで、前記孔を秩序領域に再構成させることによって、前記多孔質ハイブリッド無機／有機粒子またはモノリスの前記孔を再構成させる工程と；および
（ｃ）前記孔再構成テンプレートを前記再構成された孔から除去することによって、秩序領域を含む多孔質ハイブリッド無機／有機粒子またはモノリスを調製する工程と
を含む方法によって調製された、秩序領域を含み、クロマトグラフィー的に向上した孔形状を有する多孔質ハイブリッド無機／有機粒子またはモノリスであって、
３４Å以下の直径の孔が、該粒子またはモノリスの比表面積の約１１０ｍ２／ｇ未満に寄与し、ミクロ孔表面積の比表面積に対する比は、０．０３６〜０．２７３であり、
該粒子またはモノリスは、約０．２５から１．５ｃｍ３／ｇの比孔容積および約５０から５００Åの平均孔径を有し、
該秩序領域は、０．８から２０°の範囲（２θ）に回折ピークを示し、
該粒子またはモノリスについて観察される最大回折ピークが、非晶質材料による原子範囲秩序によって得られる約２０°〜約２３°（２θ）の回折ピークを排除した２θ位置を示す、
粒子またはモノリス。
【請求項２】
秩序領域を含み、クロマトグラフィー的に向上した孔形状及び以下の式Ｉ、ＩＩ、またはＩＩＩを有する、多孔質ハイブリッド無機／有機粒子またはモノリスであって、
（Ａ）ｘ（Ｂ）ｙ（Ｃ）ｚ（式Ｉ）
（式中、繰り返し単位Ａ、Ｂ、およびＣの順序は、ランダム、ブロック、またはランダムとブロックとの組み合わせであり；
Ａは、有機結合を介して１つ以上の繰り返し単位ＡまたはＢに共有結合している、有機繰り返し単位であり；
Ｂは、無機シロキサン結合を介して１つ以上の繰り返し単位ＢまたはＣに結合しており、有機結合を介して１つ以上の繰り返し単位ＡまたはＢにさらに結合することができる、オルガノシロキサン繰り返し単位であり；
Ｃは、無機結合を介して１つ以上の繰り返し単位ＢまたはＣに結合している、無機繰り返し単位であり；および
ｘ、ｙは正の数であり、およびｚは負でない数であり、ｚ＝０である場合、０．００２≦ｘ／ｙ≦２１０であり、およびｚ≠０である場合、０．０００３≦ｙ／ｚ≦５００および０．００２≦ｘ／（ｙ＋ｚ）≦２１０である）；
（Ａ）ｘ（Ｂ）ｙ（Ｂ＊）ｙ＊（Ｃ）ｚ（式ＩＩ）
（式中、繰り返し単位Ａ、Ｂ、Ｂ＊、およびＣの順序は、ランダム、ブロック、またはランダムとブロックとの組み合わせであり；
Ａは、有機結合を介して１つ以上の繰り返し単位ＡまたはＢに共有結合している、有機繰り返し単位であり；
Ｂは、無機シロキサン結合を介して１つ以上の繰り返し単位Ｂ、Ｂ＊またはＣに結合しており、有機結合を介して１つ以上の繰り返し単位ＡまたはＢにさらに結合することができる、オルガノシロキサン繰り返し単位であり；
Ｂ＊は、無機シロキサン結合を介して１つ以上の繰り返し単位Ｂ、Ｂ＊またはＣに結合しているオルガノシロキサン繰り返し単位であり、当該オルガノシロキサン繰り返し単位は、反応性有機成分を有さず、重合後に脱保護可能な保護された官能基をさらに有することができ；
Ｃは、無機結合を介して１つ以上の繰り返し単位Ｂ、Ｂ＊またはＣに結合している、無機繰り返し単位であり；および
ｘ、ｙは正の数であり、およびｚは負でない数であり、ｚ＝０である場合、０．００２≦ｘ／（ｙ＋ｙ＊）≦２１０であり、およびｚ≠０である場合、０．０００３≦（ｙ＋ｙ＊）／ｚ≦５００および０．００２≦ｘ／（ｙ＋ｙ＊＋ｚ）≦２１０である）；
［Ａ］ｙ［Ｂ］ｘ（式ＩＩＩ）
（式中、ｘおよびｙは自然数整数であり、およびＡは、
ＳｉＯ２／（Ｒ１ｐＲ２ｑＳｉＯｔ）ｎまたはＳｉＯ２／［Ｒ３（Ｒ１ｒＳｉＯｔ）ｍ］ｎ
であり；
式中、Ｒ１およびＲ２は独立して、置換または非置換Ｃ１−Ｃ７アルキル基、もしくは置換または非置換アリール基であり、Ｒ３は、２つ以上のケイ素原子を架橋させる置換または非置換Ｃ１−Ｃ７アルキレン基、アルケニレン基、アルキニレン基、またはアリーレン基であり、ｐおよびｑは０、１、または２であり、但しｐ＋ｑ＝１または２であり、およびｐ＋ｑ＝１の場合、ｔ＝１．５であり、およびｐ＋ｑ＝２の場合、ｔ＝１であり；ｒは０または１であり、但しｒ＝０の場合、ｔ＝１．５であり、およびｒ＝１の場合、ｔ＝１であり；ｍは２以上の整数であり；ｎは０．０１から１００の数であり；
Ｂは：
ＳｉＯ２／（Ｒ４ｖＳｉＯｔ）ｎ
であり、式中、Ｒ４は、ヒドロキシル、フッ素、アルコキシ、アリールオキシ、置換シロキサン、タンパク質、ペプチド、炭水化物、核酸、またはこれらの組み合わせであり、Ｒ４は、Ｒ１、Ｒ２、またはＲ３ではなく；ｖは１または２であり、但し、ｖ＝１の場合、ｔ＝１．５であり、およびｖ＝２の場合、ｔ＝１であり；およびｎは０．０１から１００の数であり；
式ＩＩＩの粒子またはモノリスは、内部領域および外面を有し、および前記粒子またはモノリスの前記内部領域はＡで表される組成を有し；前記粒子またはモノリスの前記外面はＡおよびＢで表される組成を有し、および前記外部の組成は、１から９９％の間のＢの組成と、残分を構成するＡとである）、
当該粒子またはモノリスは、
（ａ）孔再構成テンプレートを形成する工程と；
（ｂ）多孔質ハイブリッド無機／有機粒子またはモノリスの孔を、孔再構成テンプレートと接触させることで、前記孔を秩序領域に再構成させることによって、前記多孔質ハイブリッド無機／有機粒子またはモノリスの前記孔を再構成させる工程と；および
（ｃ）前記孔再構成テンプレートを前記再構成された孔から除去することによって、秩序領域を含む多孔質ハイブリッド無機／有機粒子またはモノリスを調製する工程と
を含む方法によって調製され、
３４Å以下の直径の孔が、該粒子またはモノリスの比表面積の約１１０ｍ２／ｇ未満に寄与し、ミクロ孔表面積の比表面積に対する比は、０．０３６〜０．２７３であり、
該粒子またはモノリスは、約０．２５から１．５ｃｍ３／ｇの比孔容積および約５０から５００Åの平均孔径を有し、
該秩序領域は、０．８から２０°の範囲（２θ）に回折ピークを示し、
該粒子またはモノリスについて観察される最大回折ピークが、非晶質材料による原子範囲秩序によって得られる約２０°〜約２３°（２θ）の回折ピークを排除した２θ位置を示す、
粒子またはモノリス。
【請求項３】
前記ハイブリッド粒子またはモノリスの前記無機部分が、アルミナ、シリカ、酸化チタン、酸化ジルコニウム、およびセラミック材料からなる群より選択される、請求項１に記載のハイブリッド無機／有機粒子またはモノリス。
【請求項４】
前記ハイブリッド粒子またはモノリスの前記無機部分がシリカである、請求項３に記載のハイブリッド無機／有機粒子またはモノリス。
【請求項５】
多孔質無機／有機ハイブリッド粒子である、請求項１に記載のハイブリッド無機／有機粒子またはモノリス。
【請求項６】
モノリスである、請求項１に記載のハイブリッド無機／有機粒子またはモノリス。
【請求項７】
前記モノリスが、合体した多孔質無機／有機ハイブリッド粒子を含む、請求項６に記載のハイブリッド無機／有機モノリス。
【請求項８】
前記粒子が実質的に球状である、請求項５に記載のハイブリッド無機／有機粒子。
【請求項９】
前記粒子の比表面積が約５０から８００ｍ２／ｇである、請求項５に記載のハイブリッド無機／有機粒子。
【請求項１０】
前記粒子の比表面積が約１００から７００ｍ２／ｇである、請求項９に記載のハイブリッド無機／有機粒子。
【請求項１１】
前記粒子の比表面積が約３００から６００ｍ２／ｇである、請求項９に記載のハイブリッド無機／有機粒子。
【請求項１２】
前記粒子の比孔容積が約０．７から１．３ｃｍ３／ｇである、請求項９に記載のハイブリッド無機／有機粒子。
【請求項１３】
前記粒子の平均孔径が約５０から３００Åである、請求項９に記載のハイブリッド無機／有機粒子。
【請求項１４】
前記粒子またはモノリスのミクロ孔表面積が約１０５ｍ２／ｇ未満である、請求項１に記載のハイブリッド無機／有機粒子またはモノリス。
【請求項１５】
前記粒子またはモノリスのミクロ孔表面積が約８０ｍ２／ｇ未満である、請求項１４に記載のハイブリッド無機／有機粒子またはモノリス。
【請求項１６】
前記粒子またはモノリスのミクロ孔表面積が約５０ｍ２／ｇ未満である、請求項１５に記載のハイブリッド無機／有機粒子またはモノリス。
【請求項１７】
有機基表面改質剤、シラノール基表面改質剤、ポリマーコーティング表面改質剤、およびこれらの組み合わせからなる群より選択される表面改質剤によって前記粒子が表面改質されている、請求項５に記載のハイブリッド無機／有機粒子。
【請求項１８】
前記ハイブリッド粒子が、式Ｚａ（Ｒ’）ｂＳｉ−Ｒ（式中、Ｚ＝Ｃｌ、Ｂｒ、Ｉ、Ｃ１−Ｃ５アルコキシ、ジアルキルアミノ、またはトリフルオロメタンスルホネートであり；ａおよびｂはそれぞれ０から３の整数であり、但しａ＋ｂ＝３であり；Ｒ’は、Ｃ１−Ｃ６直鎖、環状、または分岐のアルキル基であり、およびＲは官能基である）を有する表面改質剤で表面改質されている請求項１７に記載のハイブリッド無機／有機粒子。
【請求項１９】
Ｒ’が、メチル、エチル、プロピル、イソプロピル、ブチル、ｔ−ブチル、ｓｅｃ−ブチル、ペンチル、イソペンチル、ヘキシル、およびシクロヘキシルからなる群より選択される、請求項１８に記載のハイブリッド無機／有機粒子。
【請求項２０】
官能基Ｒが、アルキル、アルケニル、アルキニル、アリール、シアノ、アミノ、ジオール、ニトロ、エステル、陽イオン交換基、陰イオン交換基、埋め込み極性官能基を有するアルキル基および埋め込み極性官能基を有するアリール基からなる群より選択される、請求項１８に記載のハイブリッド無機／有機粒子。
【請求項２１】
前記官能基ＲがＣ１−Ｃ３０アルキル基である、請求項２０に記載のハイブリッド無機／有機粒子。
【請求項２２】
前記官能基ＲがＣ１−Ｃ２０アルキル基である、請求項２０に記載のハイブリッド無機／有機粒子。
【請求項２３】
前記表面改質剤が、オクチルトリクロロシラン、オクタデシルトリクロロシラン、オクチルジメチルクロロシラン、およびオクタデシルジメチルクロロシランからなる群より選択される、請求項１７に記載のハイブリッド無機／有機粒子。
【請求項２４】
前記表面改質剤が、オクチルトリクロロシランまたはオクタデシルトリクロロシランである、請求項２３に記載のハイブリッド無機／有機粒子。
【請求項２５】
ポリマーでコーティングすることによって、前記粒子が表面改質されている、請求項１７に記載のハイブリッド無機／有機粒子。
【請求項２６】
有機基表面改質剤とシラノール基表面改質剤との組み合わせによって、前記粒子が表面改質されている、請求項１７に記載のハイブリッド無機／有機粒子。
【請求項２７】
有機基表面改質剤とポリマーコーティング表面改質剤との組み合わせによって、前記粒子が表面改質されている、請求項１７に記載のハイブリッド無機／有機粒子。
【請求項２８】
シラノール基表面改質剤とポリマーコーティング表面改質剤との組み合わせによって、前記粒子が表面改質されている、請求項１７に記載のハイブリッド無機／有機粒子。
【請求項２９】
前記粒子が該粒子の有機基と表面改質剤との間に有機共有結合を形成することによって表面改質されている、請求項１７に記載のハイブリッド無機／有機粒子。
【請求項３０】
有機基表面改質剤と、シラノール基表面改質剤と、およびポリマーコーティング表面改質剤との組み合わせによって、前記粒子が表面改質されている、請求項１７に記載のハイブリッド無機／有機粒子。
【請求項３１】
シラノール基表面改質剤によって、前記粒子が表面改質されている、請求項１７に記載のハイブリッド無機／有機粒子。
【請求項３２】
式ＳｉＯ２／（Ｒ２ｐＲ４ｑＳｉＯｔ）ｎまたはＳｉＯ２／［Ｒ６（Ｒ２ｒＳｉＯｔ）ｍ］ｎ（式中、Ｒ２およびＲ４は独立して、場合によりアルキル、アリール、シアノ、アミノ、ヒドロキシル、ジオール、ニトロ、エステル、イオン交換基、または埋め込み極性官能基で置換されていてもよい、Ｃ１−Ｃ１８脂肪族部分または芳香族部分であり、Ｒ６は、２つ以上のケイ素原子を架橋させる置換または非置換Ｃ１−Ｃ１８アルキレン、アルケニレン、アルキニレン、またはアリーレン部分であり、ｐおよびｑは０、１、または２であり、但しｐ＋ｑ＝１または２であり、およびｐ＋ｑ＝１の場合、ｔ＝１．５であり、およびｐ＋ｑ＝２の場合、ｔ＝１であり；ｒは０または１であり、但しｒ＝０の場合、ｔ＝１．５であり、およびｒ＝１の場合、ｔ＝１であり；ｍは２以上の整数であり、およびｎは０．０３から１．５の数である）
を有する、請求項１に記載のハイブリッド無機／有機粒子またはモノリス。
【請求項３３】
ｎが０．１から１．０の数である、請求項３２に記載のハイブリッド無機／有機粒子またはモノリス。
【請求項３４】
ｎが０．２から０．５の数である、請求項３２に記載のハイブリッド無機／有機粒子またはモノリス。
【請求項３５】
Ｂが、無機シロキサン結合を介して１つ以上の繰り返し単位ＢまたはＣに結合しており、および、有機結合を介して１つ以上の繰り返し単位ＡまたはＢに結合している、請求項２に記載の式ＩＩのハイブリッド無機／有機粒子またはモノリス。
【請求項３６】
０．００３≦ｙ／ｚ≦５０および０．０２≦ｘ／（ｙ＋ｚ）≦２１である、請求項２に記載の式ＩまたはＩＩのハイブリッド無機／有機粒子またはモノリス。
【請求項３７】
０．０３≦ｙ／ｚ≦５および０．２≦ｘ／（ｙ＋ｚ）≦２．１である、請求項２に記載の式ＩまたはＩＩのハイブリッド無機／有機粒子またはモノリス。
【請求項３８】
Ａが置換エチレン基であり、Ｂがオキシシリル置換アルキレン基であり、Ｃがオキシシリル基である、請求項２に記載の式ＩまたはＩＩのハイブリッド無機／有機粒子またはモノリス。
【請求項３９】
Ａが、
【化１】
2015180883.tif 000028
（式中、各Ｒは独立して、ＨまたはＣ１−Ｃ１０アルキル基であり；ｍは１から２０の整数であり；ｎは０から１０の整数であり；およびＱは、水素、Ｎ（Ｃ１‐６アルキル）３、Ｎ（Ｃ１‐６アルキル）２（Ｃ１‐６アルキレン−ＳＯ３）、またはＣ（Ｃ１‐６ヒドロキシアルキル）３である）からなる群より選択される、請求項２に記載の式ＩまたはＩＩのハイブリッド無機／有機粒子またはモノリス。
【請求項４０】
各Ｒが独立して、水素、メチル、エチル、またはプロピルである、請求項３９に記載のハイブリッド無機／有機粒子またはモノリス。
【請求項４１】
Ｂが、
【化２】
2015180883.tif 000029
からなる群より選択され、
Ｂ＊が、
【化３】
2015180883.tif 000030
からなる群より選択される、請求項２に記載の式ＩまたはＩＩのハイブリッド無機／有機粒子またはモノリス。
【請求項４２】
Ｃが
【化４】
2015180883.tif 000031
である、請求項２に記載の式ＩまたはＩＩのハイブリッド無機／有機粒子またはモノリス。
【請求項４３】
前記外面が、約５０から約９０％の間の組成Ｂと、残分を構成するＡとである組成を有する、請求項２に記載の式ＩＩＩのハイブリッド無機／有機粒子またはモノリス。
【請求項４４】
前記外面が、約７０から約９０％の間の組成Ｂと、残分を構成するＡとである組成を有する、請求項４３に記載のハイブリッド無機／有機粒子またはモノリス。
【請求項４５】
Ｒ４がヒドロキシルである、請求項２に記載の式ＩＩＩのハイブリッド無機／有機粒子またはモノリス。
【請求項４６】
Ｒ４がフッ素である、請求項２に記載の式ＩＩＩのハイブリッド無機／有機粒子またはモノリス。
【請求項４７】
Ｒ４がメトキシである、請求項２に記載の式ＩＩＩのハイブリッド無機／有機粒子またはモノリス。
【請求項４８】
Ｒ４が
−ＯＳｉ（Ｒ５）２−Ｒ６
（式中、Ｒ５は、Ｃ１−Ｃ６直鎖、環状、または分岐のアルキル、アリール、またはアルコキシ基、ヒドロキシル基、もしくはシロキサン基であり、およびＲ６は、Ｃ１−Ｃ３６直鎖、環状、または分岐のアルキル、アリール、またはアルコキシ基であり、Ｒ６は、非置換であるか、もしくは、ハロゲン、シアノ、アミノ、ジオール、ニトロ、エーテル、カルボニル、エポキシド、スルホニル、陽イオン交換体、陰イオン交換体、カルバメート、アミド、尿素、ペプチド、タンパク質、炭水化物、核酸官能基、およびこれらの組み合わせからなる群より選択される１つ以上の部分で置換されている）である、請求項２に記載の式ＩＩＩのハイブリッド無機／有機粒子またはモノリス。
【請求項４９】
Ｒ６がＣ１８基である、請求項４８に記載のハイブリッド無機／有機粒子またはモノリス。
【請求項５０】
Ｒ６がシアノプロピル基である、請求項４８に記載のハイブリッド無機／有機粒子またはモノリス。
【外国語明細書】
2015180883000001.pdf